(57)【要約】【課題】充放電サイクル後の容量が低下せず、このため充放電サイクル後でも比較的高い容量、ひいては比較的高い比エネルギーを達成可能なポリマーをもたらすことである。また、より高い電池電圧、複数回の充放電サイクルを行った後でも一定の蓄積体容量を達成可能なポリマーをもたらすことである。【解決手段】本発明は、ポリマー、並びに電極活物質の形態、又は電極スラリーにおける、電気的な電荷蓄積体としての前記ポリマーの使用に関し、ここで電気的な電荷蓄積体は特に、二次電池である。この二次電池の特徴は特に、複数回の充放電サイクル後でも高い電池電圧と高い容量、また容易でスケーラブルな加工法、及び製造法（例えばスクリーン印刷）である。【選択図】図３
2017043774.tif 000002
【特許請求の範囲】
【請求項１】
化学構造（Ｉ）の相互に連結したｎ1個の繰り返し単位、又は化学構造（ＩＩ）の相互に連結したｎ2個の繰り返し単位を有するポリマーであって、
【化１】
2017043774.tif 000027
ｎ1、及びｎ2は相互に独立してそれぞれ４以上の整数であり、
ｍ1、ｍ2、及びｍ3は相互に独立してそれぞれ０以上の整数であり、
前記化学構造（Ｉ）の繰り返し単位は、前記ポリマーの内部で同じであるか、又は少なくとも部分的に相互に異なっており、
前記化学構造（ＩＩ）の繰り返し単位は、前記ポリマーの内部で同じであるか、又は少なくとも部分的に相互に異なっており、
前記化学構造（Ｉ）の繰り返し単位は前記ポリマーの内部で、"# #"によって示される、特定の繰り返し単位の結合が、"#"によって示される、隣接した繰り返し単位の結合と連結しているように、また"§ §"によって示される、特定の繰り返し単位の結合が、"§"によって示される、隣接した繰り返し単位の結合と連結しているように、相互に連結しており、
前記化学構造（ＩＩ）の繰り返し単位は前記ポリマーの内部で、"*"によって示される、特定の繰り返し単位の結合が、"* *"によって示される、隣接した繰り返し単位の結合と連結しているように、相互に連結しており、
Ｈ1、Ｈ2、Ｈ3、Ｈ4、Ｈ5、Ｈ6は相互に独立して、Ｏ、Ｓ、ＮＲ’、ＣＲ''Ｒ'''から選択されており、
基Ｒ’、Ｒ''、Ｒ'''、Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ19、Ｒ20、Ｒ21、Ｒ22、Ｒ23、Ｒ24、Ｒ25、Ｒ26、Ｒ27、Ｒ28、Ｒ29、Ｒ30は相互に独立してそれぞれ、以下のものから成る群：
・水素、（複素環式）芳香族基、
・任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基
から選択されており、
Ａ1、Ａ2、Ａ3、Ａ4、Ａ5、Ａ6のうち少なくとも２個は、それぞれ酸素原子又は硫黄原子であり、Ａ1、Ａ2、Ａ3、Ａ4、Ａ5、Ａ6の残りはそれぞれ直接結合であり、
Ａ7、Ａ8、Ａ9、Ａ10、Ａ11、Ａ12のうち少なくとも２個は、それぞれ酸素原子又は硫黄原子であり、Ａ7、Ａ8、Ａ9、Ａ10、Ａ11、Ａ12の残りはそれぞれ直接結合であり、
基Ｒ1、Ｒ2、Ｒ3、Ｒ4の相互にオルト位に存在する少なくとも２個の基、及び／又は基Ｒ19、Ｒ20、Ｒ21、Ｒ22、Ｒ23の相互にオルト位に存在する少なくとも２個の基は、それぞれまた、少なくとも１個の（複素環式）芳香族環によって、又は任意でニトロ基、−ＮＨ2、−ＣＮ、−ＳＨ、−ＯＨ、ハロゲン、アルキル基から選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される基を少なくとも１個有する脂肪族環によって架橋されていてよく、
Ａ1が直接結合の場合の基Ｒ1、Ａ2が直接結合の場合の基Ｒ2、Ａ3が直接結合の場合の基Ｒ3、Ａ4が直接結合の場合の基Ｒ4、Ａ12が直接結合の場合の基Ｒ19、Ａ8が直接結合の場合の基Ｒ20、Ａ9が直接結合の場合の基Ｒ21、Ａ10が直接結合の場合の基Ｒ22、Ａ11が直接結合の場合の基Ｒ23、並びに基Ｒ''、Ｒ'''、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30はそれぞれまた、以下のものから成る群：
ニトロ基、−ＣＮ、−Ｆ、−Ｃｌ、−Ｂｒ、−Ｉ、−ＣＯＯＲ36、−Ｃ（＝Ｏ）ＮＨＲ37、−ＮＲ38Ｒ39から選択されていてよく、ここでＲ36、Ｒ37、Ｒ38、Ｒ39は相互に独立してそれぞれ、水素、（複素環式）芳香族基、任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基であり、
基Ｒ'''、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30は相互に独立してまた、式−Ｏ−Ｒ40の基であってよく、ここでＲ40は、任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基であり、
Ａ5がＯ又はＳの場合のＢ1、Ａ6がＯ又はＳの場合のＢ2、Ａ7がＯ又はＳの場合のＢ3は相互に独立して、以下のものから成る群：
・直接結合、
【数１】
2017043774.tif 000028
から選択されており、
Ａ5が直接結合の場合のＢ1、Ａ6が直接結合の場合のＢ2、Ａ7が直接結合の場合のＢ3は相互に独立して、以下のものから成る群：
【数２】
2017043774.tif 000029
から選択されており、
ｐ１、ｐ２、ｐ３はそれぞれ、０又は１であるが、ただし、ｐ１＝ｐ３＝１、及びｐ２＝０が同時には成り立たないものとし、
ｐ４、ｐ５、ｐ６はそれぞれ、０又は１であるが、ただし、ｐ４＝ｐ６＝１、及びｐ５＝０が同時には成り立たないものとし、
ｑ１、ｑ２はそれぞれ、０又は１であり、ここでｑ１が０であれば、ｑ２は０であり、
ｑ３は０又は１であり、
ｑ４、ｑ５、ｑ６はそれぞれ、０又は１であるが、ただし、ｑ４＝ｑ６＝１、及びｑ５＝０が同時には成り立たないものとし、
ｑ７、ｑ８、ｑ９はそれぞれ、０又は１であるが、ただし、ｑ７＝ｑ９＝１、及びｑ８＝０が同時には成り立たないものとし、またｑ７が１であり、かつｑ８が０の場合には、ｑ９が０であり、
Ｘ2、Ｘ5、Ｙ1、Ｙ4、Ｙ6、Ｙ9は相互に独立して、酸素、硫黄から成る群から選択されており、
Ｘ1、Ｘ3、Ｘ4、Ｘ6、Ｙ2、Ｙ3、Ｙ7、Ｙ10は相互に独立して、Ｏ、Ｓ、ＮＨ、Ｎ−アルキルから成る群から選択されており、
Ｙ5、Ｙ8は、ＮＨ、Ｎ−アルキルから選択されており、
Ｂ5、Ｂ6は相互に独立して、以下のもの：
・二価の（複素環式）芳香族基、
・任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する二価の脂肪族基
から成る群から選択されており、
"& &"は、Ｂ1については、Ａ5に対する結合を呼ぶものであり、Ｂ2については、Ａ6に対する結合を呼ぶものであり、Ｂ3については、Ａ7に対する結合を呼ぶものであり、
"&"は、Ｂ1については、Ｒ5に対する結合を呼ぶものであり、Ｂ2については、Ｒ8に対する結合を呼ぶものであり、Ｂ3については、Ｒ24に対する結合を呼ぶものである、
前記ポリマー。
【請求項２】
化学構造（Ｉ）の相互に連結したｎ1個の繰り返し単位、又は化学構造（ＩＩ）の相互に連結したｎ2個の繰り返し単位を有する、請求項１に記載のポリマーであって、
【化２】
2017043774.tif 000030
ｎ1、及びｎ2は相互に独立してそれぞれ４以上の整数、特に４以上の整数であって、かつ５０００以下の整数であり、
ｍ1、ｍ2、及びｍ3は相互に独立してそれぞれ０以上の整数、特に０以上であって、かつ５０００以下の整数であり、
前記化学構造（Ｉ）の繰り返し単位は、前記ポリマーの内部で同じであるか、又は少なくとも部分的に相互に異なっており、
前記化学構造（ＩＩ）の繰り返し単位は、前記ポリマーの内部で同じであるか、又は少なくとも部分的に相互に異なっており、
前記化学構造（Ｉ）の繰り返し単位は前記ポリマーの内部で、"# #"によって示される、特定の繰り返し単位の結合が、"#"によって示される、隣接した繰り返し単位の結合と連結しているように、また"§ §"によって示される、特定の繰り返し単位の結合が、"§"によって示される、隣接した繰り返し単位の結合と連結しているように、相互に連結しており、
前記化学構造（ＩＩ）の繰り返し単位は前記ポリマーの内部で、"*"によって示される、特定の繰り返し単位の結合が、"* *"によって示される、隣接した繰り返し単位の結合と連結しているように、相互に連結しており、
Ｈ1、Ｈ2、Ｈ3、Ｈ4、Ｈ5、Ｈ6は相互に独立して、Ｏ、ＣＲ''Ｒ'''から選択されており、
基Ｒ''、Ｒ'''、Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ19、Ｒ20、Ｒ21、Ｒ22、Ｒ23、Ｒ24、Ｒ25、Ｒ26、Ｒ27、Ｒ28、Ｒ29、Ｒ30は相互に独立してそれぞれ、以下のものから成る群：
・水素、フェニル、ベンジル
・任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基
から選択されており、
基Ｒ11、Ｒ13、Ｒ15、Ｒ17は相互に独立して、それぞれまた、一般構造（ＩＩＩ）の基：
【化３】
2017043774.tif 000031
であってよく、
基Ｒ31、Ｒ32、Ｒ33、Ｒ34、Ｒ35は相互に独立して、Ｒ1について記載した意味を有し、
Ａ1、Ａ2、Ａ3、Ａ4、Ａ5、Ａ6のうち少なくとも２個は、それぞれ酸素原子又は硫黄原子、特に酸素原子であり、Ａ1、Ａ2、Ａ3、Ａ4、Ａ5、Ａ6の残りはそれぞれ直接結合であり、
Ａ7、Ａ8、Ａ9、Ａ10、Ａ11、Ａ12のうち少なくとも２個は、それぞれ酸素原子又は硫黄原子、特に酸素原子であり、Ａ7、Ａ8、Ａ9、Ａ10、Ａ11、Ａ12の残りはそれぞれ直接結合であり、
Ａ13、Ａ14、Ａ15、Ａ16、Ａ17、Ａ18のうち少なくとも２個は、それぞれ酸素原子又は硫黄原子、特に酸素原子であり、Ａ13、Ａ14、Ａ15、Ａ16、Ａ17、Ａ18の残りはそれぞれ直接結合であり、
基Ｒ1、Ｒ2、Ｒ3、Ｒ4の相互にオルト位に存在する少なくとも２個の基、及び／又は基Ｒ19、Ｒ20、Ｒ21、Ｒ22、Ｒ23の相互にオルト位に存在する少なくとも２個の基、及び／又は基Ｒ31、Ｒ32、Ｒ33、Ｒ34、Ｒ35の相互にオルト位に存在する少なくとも２個の基は、それぞれまた、少なくとも１個の（複素環式）芳香族環によって、又は任意で、ニトロ基、−ＮＨ2、−ＣＮ、−ＳＨ、−ＯＨ、ハロゲン、アルキル基から選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される基を少なくとも１個有する脂肪族環によって架橋されていてよく、
Ａ1が直接結合の場合の基Ｒ1、Ａ2が直接結合の場合の基Ｒ2、Ａ3が直接結合の場合の基Ｒ3、Ａ4が直接結合の場合の基Ｒ4、Ａ12が直接結合の場合の基Ｒ19、Ａ8が直接結合の場合の基Ｒ20、Ａ9が直接結合の場合の基Ｒ21、Ａ10が直接結合の場合の基Ｒ22、Ａ11が直接結合の場合の基Ｒ23、Ａ14が直接結合の場合の基Ｒ31、Ａ15が直接結合の場合の基Ｒ32、Ａ16が直接結合の場合の基Ｒ33、Ａ17が直接結合の場合の基Ｒ34、Ａ18が直接結合の場合の基Ｒ35、並びに基Ｒ''、Ｒ'''、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30はそれぞれまた、以下のものから成る群：
ニトロ基、−ＣＮ、−Ｆ、−Ｃｌ、−Ｂｒ、−Ｉ、−ＣＯＯＲ36、−Ｃ（＝Ｏ）ＮＨＲ37、−ＮＲ38Ｒ39から選択されていてよく、ここでＲ36、Ｒ37、Ｒ38、Ｒ39は相互に独立してそれぞれ、水素、（複素環式）芳香族基、任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基から成る群から選択されており、
基Ｒ'''、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30は相互に独立してまた、式−Ｏ−Ｒ40の基であってよく、ここでＲ40は、任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基であり、
Ａ5がＯ又はＳの場合のＢ1、Ａ6がＯ又はＳの場合のＢ2、Ａ7がＯ又はＳの場合のＢ3、Ａ13がＯ又はＳの場合のＢ4は相互に独立して、以下のものから成る群：
・直接結合、
【数３】
2017043774.tif 000032
から選択されており、
Ａ5が直接結合の場合のＢ1、Ａ6が直接結合の場合のＢ2、Ａ7が直接結合の場合のＢ3、Ａ13が直接結合の場合のＢ4は相互に独立して、以下のものから成る群：
【数４】
2017043774.tif 000033
から選択されており、
ｐ１、ｐ２、ｐ３はそれぞれ、０又は１であるが、ただし、ｐ１＝ｐ３＝１、及びｐ２＝０が同時には成り立たないものとし、
ｐ４、ｐ５、ｐ６はそれぞれ、０又は１であるが、ただし、ｐ４＝ｐ６＝１、及びｐ５＝０が同時には成り立たないものとし、
ｑ１、ｑ２はそれぞれ、０又は１であり、ここでｑ１が０であれば、ｑ２は０であり、
ｑ３は０又は１であり、
ｑ４、ｑ５、ｑ６はそれぞれ、０又は１であるが、ただし、ｑ４＝ｑ６＝１、及びｑ５＝０が同時には成り立たないものとし、
ｑ７、ｑ８、ｑ９はそれぞれ、０又は１であるが、ただし、ｑ７＝ｑ９＝１、及びｑ８＝０が同時には成り立たないものとし、またｑ７が１であり、かつｑ８が０の場合には、ｑ９が０であり、
Ｘ2、Ｘ5、Ｙ1、Ｙ4、Ｙ6、Ｙ9は相互に独立して、酸素、硫黄から成る群から選択されており、
Ｘ1、Ｘ3、Ｘ4、Ｘ6、Ｙ2、Ｙ3、Ｙ7、Ｙ10は相互に独立して、Ｏ、Ｓ、ＮＨ、Ｎ−アルキルから成る群から選択されており、ここでアルキル基は特に、１〜１０個の炭素原子を有し、
Ｙ5、Ｙ8は、ＮＨ、Ｎ−アルキルから選択されており、ここでアルキル基は、特に、１〜１０個の炭素原子を有し、
Ｂ5、Ｂ6は相互に独立して、以下のもの：
・二価の（複素環式）芳香族基、
・任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する二価の脂肪族基
から成る群、及び特に
任意でエーテル、チオエーテル、アミノエーテルから選択される基を少なくとも１個有する、二価の脂肪族基、
から選択されており、
"& &"は、Ｂ1については、Ａ5に対する結合を呼ぶものであり、Ｂ2については、Ａ6に対する結合を呼ぶものであり、Ｂ3については、Ａ7に対する結合を呼ぶものであり、Ｂ4については、Ａ13に対する結合を呼ぶものであり、
"&"は、Ｂ1については、Ｒ5に対する結合を呼ぶものであり、Ｂ2については、Ｒ8に対する結合を呼ぶものであり、Ｂ3については、Ｒ24に対する結合を呼ぶものであり、Ｂ4については、Ｒ12及び／又はＲ14及び／又はＲ16及び／又はＲ18に対する結合を呼ぶものである、
前記ポリマー。
【請求項３】
化学構造（Ｉ）の相互に連結したｎ1個の繰り返し単位、又は化学構造（ＩＩ）の相互に連結したｎ2個の繰り返し単位を有する、請求項２に記載のポリマーであって、
【化４】
2017043774.tif 000034
ｎ1、及びｎ2は相互に独立してそれぞれ、４以上の整数であり、かつ５０００以下の整数であり、
ｍ1、ｍ2、及びｍ3は相互に独立してそれぞれ、０以上の整数であり、かつ５０００以下の整数であり、
前記化学構造（Ｉ）の繰り返し単位は、前記ポリマーの内部で同じであるか、又は少なくとも部分的に相互に異なっており、
前記化学構造（ＩＩ）の繰り返し単位は、前記ポリマーの内部で同じであるか、又は少なくとも部分的に相互に異なっており、
前記化学構造（Ｉ）の繰り返し単位は前記ポリマーの内部で、"# #"によって示される、特定の繰り返し単位の結合が、"#"によって示される、隣接した繰り返し単位の結合と連結しているように、また"§ §"によって示される、特定の繰り返し単位の結合が、"§"によって示される、隣接した繰り返し単位の結合と連結しているように、相互に連結しており、
前記化学構造（ＩＩ）の繰り返し単位は前記ポリマーの内部で、"*"によって示される、特定の繰り返し単位の結合が、"* *"によって示される、隣接した繰り返し単位の結合と連結しているように、相互に連結しており、
Ｈ1、Ｈ2、Ｈ3、Ｈ4、Ｈ5、Ｈ6は相互に独立して、Ｏ、ＣＨ2から選択されており、
基Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ19、Ｒ20、Ｒ21、Ｒ23、Ｒ24、Ｒ25、Ｒ26、Ｒ27、Ｒ28、Ｒ29、Ｒ30は相互に独立してそれぞれ、以下のものから成る群：
・水素、１〜３０個の炭素原子を有するアルキル基、
から選択されており、
Ｒ22は、１〜３０個の炭素原子を有するアルキル基であり、
基Ｒ11、Ｒ13、Ｒ15、Ｒ17は相互に独立して、それぞれまた、一般構造（ＩＩＩ）の基：
【化５】
2017043774.tif 000035
であってよく、
基Ｒ31、Ｒ32、Ｒ34、Ｒ35は相互に独立して、それぞれ以下のものから成る群：
・水素、１〜３０個の炭素原子を有するアルキル基、
から選択されており、
Ｒ33は、１〜３０個の炭素原子を有するアルキル基であり、
Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30はそれぞれまた、以下のものから成る群：
ニトロ基、−ＣＮ、−Ｆ、−Ｃｌ、−Ｂｒ、−Ｉ、−Ｏ−Ｒ40、ここでＲ40は、１〜３０個の炭素原子を有するアルキル基であり、
から選択されていてよく、
Ｂ1、Ｂ2、Ｂ3、Ｂ4は相互に独立して、以下のものから成る群：
・直接結合、
【数５】
2017043774.tif 000036
から選択されており、
ｐ１、ｐ２、ｐ３はそれぞれ、０又は１であるが、ただし、ｐ１＝ｐ３＝１、及びｐ２＝０が同時には成り立たないものとし、
ｑ１、ｑ２はそれぞれ、０又は１であり、ここでｑ１が０であれば、ｑ２は０であり、
ｑ３は０又は１であり、
Ｘ2、Ｙ1、Ｙ4は相互に独立して、酸素、硫黄から成る群から選択されており、
Ｘ1、Ｘ3、Ｙ2、Ｙ3は相互に独立して、Ｏ、Ｓから成る群から選択されており、
Ｂ5は、&−フェニレン−ＣＨ2−&&、任意で、エーテル、チオエーテル、アミノエーテルから選択される少なくとも１個の基を有する、二価の脂肪族基から成る群から選択されている、
前記ポリマー。
【請求項４】
化学構造（Ｉ）の相互に連結したｎ1個の繰り返し単位、又は化学構造（ＩＩ）の相互に連結したｎ2個の繰り返し単位を有する、請求項３に記載のポリマーであって、
【化６】
2017043774.tif 000037
ｎ1、及びｎ2は相互に独立してそれぞれ、１０以上の整数であり、かつ１０００以下の整数であり、
ｍ1、ｍ2、及びｍ3は相互に独立してそれぞれ、０以上の整数であり、かつ１０００以下の整数であり、
前記化学構造（Ｉ）の繰り返し単位は、前記ポリマーの内部で同じであるか、又は少なくとも部分的に相互に異なっており、
前記化学構造（ＩＩ）の繰り返し単位は、前記ポリマーの内部で同じであるか、又は少なくとも部分的に相互に異なっており、
前記化学構造（Ｉ）の繰り返し単位は前記ポリマーの内部で、"# #"によって示される、特定の繰り返し単位の結合が、"#"によって示される、隣接した繰り返し単位の結合と連結しているように、また"§ §"によって示される、特定の繰り返し単位の結合が、"§"によって示される、隣接した繰り返し単位の結合と連結しているように、相互に連結しており、
前記化学構造（ＩＩ）の繰り返し単位は前記ポリマーの内部で、"*"によって示される、特定の繰り返し単位の結合が、"* *"によって示される、隣接した繰り返し単位の結合と連結しているように、相互に連結しており、
基Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ19、Ｒ20、Ｒ21、Ｒ23、Ｒ24、Ｒ25、Ｒ26、Ｒ27、Ｒ28、Ｒ29、Ｒ30は相互に独立してそれぞれ、水素、１〜８個の炭素原子を有するアルキル基から成る群から選択されており、
Ｒ22は、１〜８個の炭素原子を有するアルキル基であり、
基Ｒ11、Ｒ13、Ｒ15、Ｒ17は相互に独立して、それぞれまた、一般構造（ＩＩＩ）の基：
【化７】
2017043774.tif 000038
であってよく、
基Ｒ31、Ｒ32、Ｒ34、Ｒ35は相互に独立してそれぞれ、水素、１〜８個の炭素原子を有するアルキル基から成る群から選択されており、
Ｒ33は、１〜８個の炭素原子を有するアルキル基であり、
Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30はそれぞれまた、以下のものから成る群：
ニトロ基、−ＣＮ、−Ｆ、−Ｃｌ、−Ｂｒ、−Ｉ、−Ｏ−Ｒ40、ここでＲ40は、１〜８個の炭素原子を有するアルキル基であり、
から選択されていてよく、
Ｂ1、Ｂ2、Ｂ3、Ｂ4は相互に独立して、以下のものから成る群：
・直接結合、
【数６】
2017043774.tif 000039
から選択されており、
ｐ１、ｐ２、ｐ３はそれぞれ、０又は１であるが、ただし、ｐ１＝ｐ３＝１、及びｐ２＝０が同時には成り立たないものとし、
Ｂ5は、１〜３０個の炭素原子を有するアルキレン基である、
前記ポリマー。
【請求項５】
Ｒ1＝Ｒ3、Ｒ2＝Ｒ4、Ｒ19＝Ｒ21、Ｒ20＝Ｒ23、Ｒ31＝Ｒ34、Ｒ32＝Ｒ35である、請求項４に記載のポリマー。
【請求項６】
Ｒ1＝Ｒ3＝Ｈであり、Ｒ2＝Ｒ4＝１〜８個の炭素原子を有するアルキル基であり、Ｒ19＝Ｒ21＝Ｈであり、Ｒ20＝Ｒ23＝１〜８個の炭素原子を有するアルキル基であり、Ｒ31＝Ｒ34＝Ｈであり、Ｒ32＝Ｒ35＝１〜８個の炭素原子を有するアルキル基であり、かつＢ1、Ｂ2、Ｂ3、Ｂ4は相互に独立してそれぞれ、直接結合、&−［（Ｃ＝Ｏ）−Ｏ−］r−Ｂ5−&&からなる群から選択され、ここでｒは０又は１であり、Ｂ5は、メチレン、エチレン、ｎ−プロピレン、ｎ−ブチレン、ｎ−ペンチレン、ｎ−ヘキシレン、又はフェニレンである、請求項５に記載のポリマー。
【請求項７】
Ｒ1＝Ｒ3＝Ｈであり、Ｒ2＝Ｒ4＝１〜６個の炭素原子を有するアルキル基であり、Ｒ19＝Ｒ21＝Ｈであり、Ｒ20＝Ｒ23＝１〜６個の炭素原子を有するアルキル基であり、Ｒ31＝Ｒ34＝Ｈであり、Ｒ32＝Ｒ35＝１〜６個の炭素原子を有するアルキル基である、請求項６に記載のポリマー。
【請求項８】
Ｒ1＝Ｒ3＝Ｈであり、Ｒ2＝Ｒ4＝ｔｅｒｔ−ブチル基であり、Ｒ19＝Ｒ21＝Ｈであり、Ｒ20＝Ｒ23＝ｔｅｒｔ−ブチル基であり、Ｒ31＝Ｒ34＝Ｈであり、Ｒ32＝Ｒ35＝ｔｅｒｔ−ブチル基である、請求項７に記載のポリマー。
【請求項９】
電気的な電荷蓄積体用のレドックス電極活物質としての、請求項１から８までのいずれか１項に記載のポリマーの使用。
【請求項１０】
電気的な電荷蓄積体用の電極スラリーにおける、請求項１から８までのいずれか１項に記載のポリマーの使用。
【発明の詳細な説明】
【技術分野】
【０００１】
本発明は、ポリマー、並びに電極活物質の形態での、又は電極スラリーにおける、電気的な電荷蓄積体としての前記ポリマーの使用に関し、ここで電気的な電荷蓄積体は特に、二次電池である。この二次電池の特徴は、特に高い電池電圧、複数回の充放電サイクルを経た後でも低い容量低下、出力密度の高さ、並びに容易かつスケーラブルな加工法及び製造法（例えばスクリーン印刷）である。
【背景技術】
【０００２】
有機電池とは、電気的な電荷を貯蔵するために有機電荷貯蔵材料が電極活物質として用いられる、電気化学的な電池である。この二次電池の特徴は、特別な特性、例えば迅速な充電性、長い寿命、重量の軽さ、高い可撓性、及び容易な加工性である。電荷を貯蔵するための電極活物質としては、従来技術において様々なポリマー構造が記載されており、例えば活性単位として有機窒素酸化物ラジカルを有するポリマー化合物（例えばWO 2012133202 A1、WO 2012133204 A1、WO 2012120929 A1、WO 2012153866 A1、WO 2012153865 A1、JP 2012-221574 A、JP 2012-221575 A、JP 2012-219109 A、JP 2012-079639 A、WO 2012029556 A1、WO 2012153865 A1、JP 2011-252106 A、JP 2011-074317 A、JP 2011-165433 A、WO 2011034117 A1、WO 2010140512 A1、WO 2010104002 A1、JP 2010-238403 A、JP 2010-163551 A、JP 2010-114042 A、WO 2010002002 A1、WO 2009038125 A1、JP 2009-298873 A、WO 2004077593 A1、WO 2009145225 A1、JP 2009-238612 A、JP 2009-230951 A、JP 2009-205918 A、JP 2008-234909 A、JP 2008-218326 A、WO 2008099557 A1、WO 2007141913 A1、US 20020041995 A1、EP 1128453 A2;）、A.Vlad, J. Rolland, G. Hauffman, B. Ernould, J. F. Gohy, ChemSusChem 2015, 8, 1692〜1696）、又は活性単位として有機フェノキシラジカル又はガルビノキシラジカルを有するポリマー化合物である（例えばUS 2002/0041995 A1, JP 2002-117852 A）。
【０００３】
また、キノンを有するポリマー化合物（JP 2009-217992 A、WO 2013/099567 A1、WO 2011/068217 A1）、ジオンを有するポリマー化合物（例えばJP 2010-212152 A）、並びにジシアノジイミンを有する化合物（例えばJP 2012-190545 A、JP 2010-55923 A）が、電荷を貯蔵するための活性単位として知られている。
【０００４】
また、ジアルコキシベンゼンを有するポリマーも、従来技術で多数の様々な適用のために記載されている。これには、半導体モジュールを閉鎖するためのエポキシ樹脂としての適用が含まれる（例えばJP 2013-098217 A、JP 2012-224758 A、JP 2011-231153 A、JP 2011-138037 A、JP 2010-282154 A、JP 2010-266556 A、JP 2010-077303 A、JP 2008-296436 A、又はWO 2004098745 A1）。さらに、ジアルコキシベンゼンを含有する非ポリマー化合物が、リチウムイオン電池用の「レドックスシャトル」添加剤として使用され、これによってＬｉ電池の過充電が回避される（WO 2011/149970 A2）。加えてまた、電気的な電荷貯蔵体としてジアルコキシベンゼンをベースとする特定のポリマーの使用が、記載されている（P. Nesvadba, L. B. Folger, P. Maire, P. Novak, Synth. Met. 2011, 161, 259〜262（以下では「“Nesvadba et al.”」と省略）、W. Weng, Z. C. Zhang, A. Abouimrane, P. C. Redfern, L. A. Curtiss, K. Amine, Adv. Funct. Mater. 2012, 22, 4485〜4492（以下では「“Weng et al.”」と省略）。
【先行技術文献】
【特許文献】
【０００５】
【特許文献１】WO 2012133202 A1
【特許文献２】WO 2012133204 A1
【特許文献３】WO 2012120929 A1
【特許文献４】WO 2012153866 A1
【特許文献５】WO 2012153865 A1
【特許文献６】JP 2012-221574 A
【特許文献７】JP 2012-221575 A
【特許文献８】JP 2012-219109 A
【特許文献９】JP 2012-079639 A
【特許文献１０】WO 2012029556 A1
【特許文献１１】JP 2011-252106 A
【特許文献１２】JP 2011-074317 A
【特許文献１３】JP 2011-165433 A
【特許文献１４】WO 2011034117 A1
【特許文献１５】WO 2010140512 A1
【特許文献１６】WO 2010104002 A1
【特許文献１７】JP 2010-238403 A
【特許文献１８】JP 2010-163551 A
【特許文献１９】JP 2010-114042 A
【特許文献２０】WO 2010002002 A1
【特許文献２１】WO 2009038125 A1
【特許文献２２】JP 2009-298873 A
【特許文献２３】WO 2004077593 A1
【特許文献２４】WO 2009145225 A1
【特許文献２５】JP 2009-238612 A
【特許文献２６】JP 2009-230951 A
【特許文献２７】JP 2009-205918 A
【特許文献２８】JP 2008-234909 A
【特許文献２９】JP 2008-218326 A
【特許文献３０】WO 2008099557 A1
【特許文献３１】WO 2007141913 A1
【特許文献３２】US 20020041995 A1
【特許文献３３】EP 1128453 A2
【特許文献３４】JP 2002-117852 A
【特許文献３５】JP 2009-217992 A
【特許文献３６】WO 2013/099567 A1
【特許文献３７】WO 2011/068217 A1
【特許文献３８】JP 2010-212152 A
【特許文献３９】JP 2012-190545 A
【特許文献４０】JP 2010-55923 A
【特許文献４１】JP 2013-098217 A
【特許文献４２】JP 2012-224758 A
【特許文献４３】JP 2011-231153 A
【特許文献４４】JP 2011-138037 A
【特許文献４５】JP 2010-282154 A
【特許文献４６】JP 2010-266556 A
【特許文献４７】JP 2010-077303 A
【特許文献４８】JP 2008-296436 A
【特許文献４９】WO 2004098745 A1
【特許文献５０】WO 2011/149970 A2
【非特許文献】
【０００６】
【非特許文献１】A.Vlad, J. Rolland, G. Hauffman, B. Ernould, J. F. Gohy, ChemSusChem 2015, 8, 1692〜1696
【非特許文献２】P. Nesvadba, L. B. Folger, P. Maire, P. Novak, Synth. Met. 2011, 161, 259〜262
【非特許文献３】W. Weng, Z. C. Zhang, A. Abouimrane, P. C. Redfern, L. A. Curtiss, K. Amine, Adv. Funct. Mater. 2012, 22, 4485〜4492
【発明の概要】
【発明が解決しようとする課題】
【０００７】
しかしながら、Nesvadba et al、及びWeng et al.が記載したポリマーには、複数の欠点がある。このポリマーは確かに、しばしば使用される窒素酸化物ラジカルを超える酸化還元電位を有し、これによってカソード材料としてジアルコキシベンゼン含有ポリマーを使用した場合よりも高い電池電圧が可能になるが、ただし、これらの文献に記載されたポリマーにより製造した電池は、複数回の充放電サイクル後の放電容量低下が早い。よって、充放電サイクル後の容量が低下せず、このため充放電サイクル後でも比較的高い容量、ひいては比較的高い比エネルギーを達成可能なポリマーをもたらすことが望ましく、これが本発明の課題である。よって、より高い電池電圧、複数回の充放電サイクルを行った後でも一定の蓄積体容量を達成可能なポリマーをもたらすことが望ましく、これが本発明の課題である。加えて、合成コストは、有機材料が電極活物質として使用可能かどうかについての、さらなる基準である。よって本発明のさらなる課題は、できるだけ容易に合成可能なポリマーをもたらすことであった。
【０００８】
本発明の詳細な説明
意外なことに、上記課題を解決するポリマーが判明した。よって本発明は、化学構造（Ｉ）の相互に連結したｎ1個の繰り返し単位、又は化学構造（ＩＩ）の相互に連結したｎ2個の繰り返し単位：
【化１】
2017043774.tif 000003
を有するポリマーに関し、
ｎ1、及びｎ2は相互に独立してそれぞれ４以上の整数であり、
ｍ1、ｍ2、及びｍ3は相互に独立してそれぞれ０以上の整数であり、
化学構造（Ｉ）の繰り返し単位は、ポリマーの内部で同じであるか、又は少なくとも部分的に相互に異なっており、
化学構造（ＩＩ）の繰り返し単位は、ポリマーの内部で同じであるか、又は少なくとも部分的に相互に異なっており、
化学構造（Ｉ）の繰り返し単位はポリマーの内部で、"# #"によって示される、特定の繰り返し単位の結合が、"#"によって示される、隣接した繰り返し単位の結合と連結しているように、また"§ §"によって示される、特定の繰り返し単位の結合が、"§"によって示される、隣接した繰り返し単位の結合と連結しているように、相互に連結しており、
化学構造（ＩＩ）の繰り返し単位はポリマーの内部で、"*"によって示される、特定の繰り返し単位の結合が、"* *"によって示される、隣接した繰り返し単位の結合と連結しているように、相互に連結しており、
Ｈ1、Ｈ2、Ｈ3、Ｈ4、Ｈ5、Ｈ6は相互に独立して、Ｏ、Ｓ、ＮＲ’、ＣＲ''Ｒ'''から、特にＯ、ＣＲ''Ｒ'''から選択されており、
基Ｒ’、Ｒ''、Ｒ'''、Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ19、Ｒ20、Ｒ21、Ｒ22、Ｒ23、Ｒ24、Ｒ25、Ｒ26、Ｒ27、Ｒ28、Ｒ29、Ｒ30は相互に独立してそれぞれ、以下のものから成る群：
・水素、（複素環式）芳香族基、
・任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基
から選択されており、
Ａ1、Ａ2、Ａ3、Ａ4、Ａ5、Ａ6のうち少なくとも２個は、それぞれ酸素原子又は硫黄原子であり、Ａ1、Ａ2、Ａ3、Ａ4、Ａ5、Ａ6の残りはそれぞれ直接結合であり、
Ａ7、Ａ8、Ａ9、Ａ10、Ａ11、Ａ12のうち少なくとも２個は、それぞれ酸素原子又は硫黄原子であり、Ａ7、Ａ8、Ａ9、Ａ10、Ａ11、Ａ12の残りはそれぞれ直接結合であり、
基Ｒ1、Ｒ2、Ｒ3、Ｒ4の相互にオルト位に存在する少なくとも２個の基、及び／又は基Ｒ19、Ｒ20、Ｒ21、Ｒ22、Ｒ23の相互にオルト位に存在する少なくとも２個の基は、それぞれまた、少なくとも１個の（複素環式）芳香族環によって、又は任意でニトロ基、−ＮＨ2、−ＣＮ、−ＳＨ、−ＯＨ、ハロゲン、アルキル基から選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される基を少なくとも１個有する脂肪族環によって架橋されていてよく、
Ａ1が直接結合の場合の基Ｒ1、Ａ2が直接結合の場合の基Ｒ2、Ａ3が直接結合の場合の基Ｒ3、Ａ4が直接結合の場合の基Ｒ4、Ａ12が直接結合の場合の基Ｒ19、Ａ8が直接結合の場合の基Ｒ20、Ａ9が直接結合の場合の基Ｒ21、Ａ10が直接結合の場合の基Ｒ22、Ａ11が直接結合の場合の基Ｒ23、並びに基Ｒ''、Ｒ'''、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30はそれぞれまた、以下のものから成る群：
ニトロ基、−ＣＮ、−Ｆ、−Ｃｌ、−Ｂｒ、−Ｉ、−ＣＯＯＲ36、−Ｃ（＝Ｏ）ＮＨＲ37、−ＮＲ38Ｒ39から選択されていてよく、ここでＲ36、Ｒ37、Ｒ38、Ｒ39は相互に独立してそれぞれ、水素、（複素環式）芳香族基、任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基から成る群から選択されており、
基Ｒ'''、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30は相互に独立してまた、式−Ｏ−Ｒ40の基であってよく、ここでＲ40は、任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基であり、
Ａ5がＯ又はＳの場合のＢ1、Ａ6がＯ又はＳの場合のＢ2、Ａ7がＯ又はＳの場合のＢ3は相互に独立して、以下のものから成る群：
・直接結合、
【数１】
2017043774.tif 000004
から選択されており、
Ａ5が直接結合の場合のＢ1、Ａ6が直接結合の場合のＢ2、Ａ7が直接結合の場合のＢ3は相互に独立して、以下のものから成る群：
【数２】
2017043774.tif 000005
から選択されており、
ｐ１、ｐ２、ｐ３はそれぞれ、０又は１であるが、ただし、ｐ１＝ｐ３＝１、及びｐ２＝０が同時には成り立たないものとし、
ｐ４、ｐ５、ｐ６はそれぞれ、０又は１であるが、ただし、ｐ４＝ｐ６＝１、及びｐ５＝０が同時には成り立たないものとし、
ｑ１、ｑ２はそれぞれ、０又は１であり、ここでｑ１が０であれば、ｑ２は０であり、
ｑ３は０又は１であり、
ｑ４、ｑ５、ｑ６はそれぞれ、０又は１であるが、ただし、ｑ４＝ｑ６＝１、及びｑ５＝０が同時には成り立たないものとし、
ｑ７、ｑ８、ｑ９はそれぞれ、０又は１であるが、ただし、ｑ７＝ｑ９＝１、及びｑ８＝０が同時には成り立たないものとし、またｑ７が１であり、かつｑ８が０の場合には、ｑ９が０であり、
Ｘ2、Ｘ5、Ｙ1、Ｙ4、Ｙ6、Ｙ9は相互に独立して、酸素、硫黄から成る群から選択されており、
Ｘ1、Ｘ3、Ｘ4、Ｘ6、Ｙ2、Ｙ3、Ｙ7、Ｙ10は相互に独立して、Ｏ、Ｓ、ＮＨ、Ｎ−アルキルから成る群から選択されており、
Ｙ5、Ｙ8は、ＮＨ、Ｎ−アルキルから選択されており、
Ｂ5、Ｂ6は相互に独立して、以下のもの：
・二価の（複素環式）芳香族基、
・任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する二価の脂肪族基
から成る群から選択されており、
"& &"は、Ｂ1については、Ａ5に対する結合を呼ぶものであり、Ｂ2については、Ａ6に対する結合を呼ぶものであり、Ｂ3については、Ａ7に対する結合を呼ぶものであり、
"&"は、Ｂ1については、Ｒ5に対する結合を呼ぶものであり、Ｂ2については、Ｒ8に対する結合を呼ぶものであり、Ｂ3については、Ｒ24に対する結合を呼ぶものである。
【０００９】
ここで構成１による本発明によるポリマーは特に、Ｒ1〜Ｒ18、Ａ1〜Ａ6、Ｂ1、Ｂ2、Ｈ1〜Ｈ4、ｍ1、ｍ2について上記意味を有する、化学構造（Ｉ）の相互に連結されたｎ1個の繰り返し単位を有することができる。
【００１０】
ここで構成１による本発明によるポリマーは代替的に特に、Ｒ19〜Ｒ30、Ａ7〜Ａ12、Ｂ3、Ｈ5、Ｈ6、ｍ3について上記意味を有する、化学構造（ＩＩ）の相互に連結されたｎ2個の繰り返し単位を有することができる。
【００１１】
２．本発明は特に、化学構造（Ｉ）の相互に連結したｎ1個の繰り返し単位、又は化学構造（ＩＩ）の相互に連結したｎ2個の繰り返し単位：
【化２】
2017043774.tif 000006
を有するポリマーに関し、
ｎ1、及びｎ2は相互に独立してそれぞれ４以上の整数、特に４以上の整数であって、かつ５０００以下の整数であり、
ｍ1、ｍ2、及びｍ3は相互に独立してそれぞれ０以上の整数、特に０以上であって、かつ５０００以下の整数であり、
化学構造（Ｉ）の繰り返し単位は、ポリマーの内部で同じであるか、又は少なくとも部分的に相互に異なっており、
化学構造（ＩＩ）の繰り返し単位は、ポリマーの内部で同じであるか、又は少なくとも部分的に相互に異なっており、
化学構造（Ｉ）の繰り返し単位はポリマーの内部で、"# #"によって示される、特定の繰り返し単位の結合が、"#"によって示される、隣接した繰り返し単位の結合と連結しているように、また"§ §"によって示される、特定の繰り返し単位の結合が、"§"によって示される、隣接した繰り返し単位の結合と連結しているように、相互に連結しており、
化学構造（ＩＩ）の繰り返し単位はポリマーの内部で、"*"によって示される、特定の繰り返し単位の結合が、"* *"によって示される、隣接した繰り返し単位の結合と連結しているように、相互に連結しており、
Ｈ1、Ｈ2、Ｈ3、Ｈ4、Ｈ5、Ｈ6は相互に独立して、Ｏ、ＣＲ''Ｒ'''から、特にＯ、ＣＨ2から選択されており、
基Ｒ''、Ｒ'''、Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ19、Ｒ20、Ｒ21、Ｒ22、Ｒ23、Ｒ24、Ｒ25、Ｒ26、Ｒ27、Ｒ28、Ｒ29、Ｒ30は相互に独立してそれぞれ、以下のものから成る群：
・水素、フェニル、ベンジル、
・任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基、
・特に、水素、炭素原子を１〜３０個有するアルキル基から成る群、
から選択されており、
基Ｒ11、Ｒ13、Ｒ15、Ｒ17は相互に独立して、それぞれまた、一般構造（ＩＩＩ）の基：
【化３】
2017043774.tif 000007
であってよく、
ここで基Ｒ31、Ｒ32、Ｒ33、Ｒ34、Ｒ35は相互に独立して、Ｒ1について記載した意味を有し、特に相互に独立してそれぞれ、炭素原子を１〜３０個有するアルキル基であり、
Ａ1、Ａ2、Ａ3、Ａ4、Ａ5、Ａ6のうち少なくとも２個、好ましくはちょうど２個は、それぞれ酸素原子又は硫黄原子、特に酸素原子であり、Ａ1、Ａ2、Ａ3、Ａ4、Ａ5、Ａ6の残りはそれぞれ直接結合であり、
Ａ7、Ａ8、Ａ9、Ａ10、Ａ11、Ａ12のうち少なくとも２個、好ましくはちょうど２個は、それぞれ酸素原子又は硫黄原子、特に酸素原子であり、Ａ7、Ａ8、Ａ9、Ａ10、Ａ11、Ａ12の残りはそれぞれ直接結合であり、
Ａ13、Ａ14、Ａ15、Ａ16、Ａ17、Ａ18のうち少なくとも２個、好ましくはちょうど２個は、それぞれ酸素原子又は硫黄原子、特に酸素原子であり、Ａ13、Ａ14、Ａ15、Ａ16、Ａ17、Ａ18の残りはそれぞれ直接結合であり、
基Ｒ1、Ｒ2、Ｒ3、Ｒ4の相互にオルト位に存在する少なくとも２個の基、及び／又は基Ｒ19、Ｒ20、Ｒ21、Ｒ22、Ｒ23の相互にオルト位に存在する少なくとも２個の基、及び／又は基Ｒ31、Ｒ32、Ｒ33、Ｒ34、Ｒ35の相互にオルト位に存在する少なくとも２個の基は、それぞれまた、少なくとも１個の（複素環式）芳香族環によって、又は任意で、ニトロ基、−ＮＨ2、−ＣＮ、−ＳＨ、−ＯＨ、ハロゲン、アルキル基から選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される基を少なくとも１個有する脂肪族環によって架橋されていてよく、
Ａ1が直接結合の場合の基Ｒ1、Ａ2が直接結合の場合の基Ｒ2、Ａ3が直接結合の場合の基Ｒ3、Ａ4が直接結合の場合の基Ｒ4、Ａ12が直接結合の場合の基Ｒ19、Ａ8が直接結合の場合の基Ｒ20、Ａ9が直接結合の場合の基Ｒ21、Ａ10が直接結合の場合の基Ｒ22、Ａ11が直接結合の場合の基Ｒ23、Ａ14が直接結合の場合の基Ｒ31、Ａ15が直接結合の場合の基Ｒ32、Ａ16が直接結合の場合の基Ｒ33、Ａ17が直接結合の場合の基Ｒ34、Ａ18が直接結合の場合の基Ｒ35、並びにＲ''、Ｒ'''、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30はそれぞれまた、以下のものから成る群：
ニトロ基、−ＣＮ、−Ｆ、−Ｃｌ、−Ｂｒ、−Ｉ、−ＣＯＯＲ36、−Ｃ（＝Ｏ）ＮＨＲ37、−ＮＲ38Ｒ39から選択されていてよく、ここでＲ36、Ｒ37、Ｒ38、Ｒ39は相互に独立してそれぞれ、水素、（複素環式）芳香族基、任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基から成る群から選択されており、
基Ｒ'''、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30は相互に独立してまた、式−Ｏ−Ｒ40の基であってよく、ここでＲ40は、任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する脂肪族基であり、
Ａ5がＯ又はＳの場合のＢ1、Ａ6がＯ又はＳの場合のＢ2、Ａ7がＯ又はＳの場合のＢ3、Ａ13がＯ又はＳの場合のＢ4は相互に独立して、以下のものから成る群：
・直接結合、
【数３】
2017043774.tif 000008
から選択されており、
Ａ5が直接結合の場合のＢ1、Ａ6が直接結合の場合のＢ2、Ａ7が直接結合の場合のＢ3、Ａ13が直接結合の場合のＢ4は相互に独立して、以下のものから成る群：
【数４】
2017043774.tif 000009
から選択されており、
ｐ１、ｐ２、ｐ３はそれぞれ、０又は１であるが、ただし、ｐ１＝ｐ３＝１、及びｐ２＝０が同時には成り立たないものとし、
ｐ４、ｐ５、ｐ６はそれぞれ、０又は１であるが、ただし、ｐ４＝ｐ６＝１、及びｐ５＝０が同時には成り立たないものとし、
ｑ１、ｑ２はそれぞれ、０又は１であり、ここでｑ１が０であれば、ｑ２は０であり、
ｑ３は０又は１であり、
ｑ４、ｑ５、ｑ６はそれぞれ、０又は１であるが、ただし、ｑ４＝ｑ６＝１、及びｑ５＝０が同時には成り立たないものとし、
ｑ７、ｑ８、ｑ９はそれぞれ、０又は１であるが、ただし、ｑ７＝ｑ９＝１、及びｑ８＝０が同時には成り立たないものとし、またｑ７が１であり、かつｑ８が０の場合には、ｑ９が０であり、
Ｘ2、Ｘ5、Ｙ1、Ｙ4、Ｙ6、Ｙ9は相互に独立して、酸素、硫黄から成る群から選択されており、
Ｘ1、Ｘ3、Ｘ4、Ｘ6、Ｙ2、Ｙ3、Ｙ7、Ｙ10は相互に独立して、Ｏ、Ｓ、ＮＨ、Ｎ−アルキルから成る群から選択されており、ここでアルキル基は特に、１〜１０個の炭素原子を有し、
Ｙ5、Ｙ8は、ＮＨ、Ｎ−アルキルから選択されており、ここでアルキル基は、特に、１〜１０個の炭素原子を有し、
Ｂ5、Ｂ6は相互に独立して、以下のもの：
・二価の（複素環式）芳香族基、
・任意で、ニトロ基、−ＮＨ2、−ＣＮ、−ＳＨ、−ＯＨ、ハロゲンから選択される少なくとも１個の基によって置換され、任意で、エーテル、チオエーテル、アミノエーテル、カルボニル基、カルボン酸エステル基、カルボン酸アミド基、スルホン酸エステル基、リン酸エステルから選択される少なくとも１個の基を有する二価の脂肪族基
から成る群、及び特に
任意でエーテル、チオエーテル、アミノエーテルから選択される基を少なくとも１個有する、二価の脂肪族基、
から選択されており、
"& &"は、Ｂ1については、Ａ5に対する結合を呼ぶものであり、Ｂ2については、Ａ6に対する結合を呼ぶものであり、Ｂ3については、Ａ7に対する結合を呼ぶものであり、Ｂ4については、Ａ13に対する結合を呼ぶものであり、
"&"は、Ｂ1については、Ｒ5に対する結合を呼ぶものであり、Ｂ2については、Ｒ8に対する結合を呼ぶものであり、Ｂ3については、Ｒ24に対する結合を呼ぶものであり、Ｂ4については、Ｒ12及び／又はＲ14及び／又はＲ16及び／又はＲ18に対する結合を呼ぶものである。
【００１２】
ここで構成２による本発明によるポリマーは特に、Ｒ1〜Ｒ18、Ａ1〜Ａ6、Ｂ1、Ｂ2、Ｈ1〜Ｈ4、ｍ1、ｍ2について上記意味を有する、化学構造（Ｉ）の相互に連結されたｎ1個の繰り返し単位を有することができる。
【００１３】
ここで構成２による本発明によるポリマーは代替的に特に、Ｒ19〜Ｒ30、Ａ7〜Ａ12、Ｂ3、Ｈ5、Ｈ6、ｍ3について上記意味を有する、化学構造（ＩＩ）の相互に連結されたｎ2個の繰り返し単位を有することができる。
【００１４】
３．好ましい実施態様において本発明は、化学構造（Ｉ）の相互に連結したｎ1個の繰り返し単位、又は化学構造（ＩＩ）の相互に連結した単位ｎ2個の繰り返し単位：
【化４】
2017043774.tif 000010
を有するポリマーに関し、
ｎ1、及びｎ2は相互に独立してそれぞれ、４以上であって、かつ５０００以下の整数であり、特に１０以上であって、かつ１０００以下の整数であり、
ｍ1、ｍ2、及びｍ3は相互に独立してそれぞれ、０以上であって、かつ５０００以下の整数であり、特に０以上であって、かつ１０００以下の整数であり、
化学構造（Ｉ）の繰り返し単位は、ポリマーの内部で同じであるか、又は少なくとも部分的に相互に異なっており、
化学構造（ＩＩ）の繰り返し単位は、ポリマーの内部で同じであるか、又は少なくとも部分的に相互に異なっており、
化学構造（Ｉ）の繰り返し単位はポリマーの内部で、"# #"によって示される、特定の繰り返し単位の結合が、"#"によって示される、隣接した繰り返し単位の結合と連結しているように、また"§ §"によって示される、特定の繰り返し単位の結合が、"§"によって示される、隣接した繰り返し単位の結合と連結しているように、相互に連結しており、
化学構造（ＩＩ）の繰り返し単位はポリマーの内部で、"*"によって示される、特定の繰り返し単位の結合が、"* *"によって示される、隣接した繰り返し単位の結合と連結しているように、相互に連結しており、
Ｈ1、Ｈ2、Ｈ3、Ｈ4、Ｈ5、Ｈ6は相互に独立して、Ｏ、ＣＨ2から選択されており、特にそれぞれＣＨ2であり、
基Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ19、Ｒ20、Ｒ21、Ｒ23、Ｒ24、Ｒ25、Ｒ26、Ｒ27、Ｒ28、Ｒ29、Ｒ30は相互に独立してそれぞれ、以下のものから成る群：
・水素、１〜３０個、特に１〜８個の炭素原子を有するアルキル基、
から選択されており、
Ｒ22は、１〜３０個、特に１〜８個の炭素原子を有するアルキル基であり、
基Ｒ11、Ｒ13、Ｒ15、Ｒ17は相互に独立して、それぞれまた、一般構造（ＩＩＩ）の基：
【化５】
2017043774.tif 000011
であってよく、
基Ｒ31、Ｒ32、Ｒ34、Ｒ35は相互に独立して、それぞれ以下のものから成る群：
・水素、１〜３０個、特に１〜８個の炭素原子を有するアルキル基、
から選択されており、
Ｒ33は、１〜３０個、特に１〜８個の炭素原子を有するアルキル基であり、
Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30はそれぞれまた、以下のものから成る群：
ニトロ基、−ＣＮ、−Ｆ、−Ｃｌ、−Ｂｒ、−Ｉ、−Ｏ−Ｒ40、ここでＲ40は、１〜３０個、特に１〜８個の炭素原子を有するアルキル基であり、
から選択されていてよく、
Ｂ1、Ｂ2、Ｂ3、Ｂ4は相互に独立して、以下のものから成る群：
・直接結合、
【数５】
2017043774.tif 000012
から、
特に、以下のものから成る群：
・直接結合、
【数６】
2017043774.tif 000013
から選択されており、
ｐ１、ｐ２、ｐ３はそれぞれ、０又は１であるが、ただし、ｐ１＝ｐ３＝１、及びｐ２＝０が同時には成り立たないものとし、
ｑ１、ｑ２はそれぞれ、０又は１であり、ここでｑ１が０であれば、ｑ２は０であり、
ｑ３は０又は１であり、
Ｘ2、Ｙ1、Ｙ4は相互に独立して、酸素、硫黄から成る群から選択されており、特に、Ｘ2＝Ｙ1＝Ｙ4＝Ｏであり、
Ｘ1、Ｘ3、Ｙ2、Ｙ3は相互に独立して、Ｏ、Ｓから成る群から選択されており、特に、Ｘ1＝Ｘ3＝Ｙ2＝Ｙ3＝Ｏであり、
Ｂ5は、&−フェニレン−ＣＨ2−&&、任意で、エーテル、チオエーテル、アミノエーテルから選択される少なくとも１個の基を有する、二価の脂肪族基（特にさらに好ましくは１〜３０個の炭素原子を有するアルキレン基）から成る群から選択され、
"& &"は、Ｂ1については、酸素であるＡ5に対する結合を呼ぶものであり、Ｂ2については、酸素であるＡ6に対する結合を呼ぶものであり、Ｂ3については、酸素であるＡ7に対する結合を呼ぶものであり、Ｂ4については、酸素であるＡ13に対する結合を呼ぶものであり、
"&"は、Ｂ1については、Ｒ5に対する結合を呼ぶものであり、Ｂ2については、Ｒ8に対する結合を呼ぶものであり、Ｂ3については、Ｒ24に対する結合を呼ぶものであり、Ｂ4については、Ｒ12及び／又はＲ14及び／又はＲ16及び／又はＲ18に対する結合を呼ぶものである。
【００１５】
ここで構成３による本発明によるポリマーは特に、Ｒ1〜Ｒ18、Ｂ1、Ｂ2、ｍ1、ｍ2について上記意味を有する、化学構造（Ｉ）の相互に連結されたｎ1個の繰り返し単位を有することができる。
【００１６】
ここで構成３による本発明によるポリマーは代替的に特に、Ｒ19〜Ｒ30、Ｂ3、ｍ3について上記意味を有する、化学構造（ＩＩ）の相互に連結されたｎ2個の繰り返し単位を有することができる。
【００１７】
４．好ましい実施態様において本発明は、化学構造（Ｉ）の相互に連結したｎ1個の繰り返し単位、又は化学構造（ＩＩ）の相互に連結したｎ2個の繰り返し単位：
【化６】
2017043774.tif 000014
を有するポリマーに関し、
ｎ1、及びｎ2は相互に独立してそれぞれ、１０以上の整数であり、かつ１０００以下の整数であり、
ｍ1、ｍ2、及びｍ3は相互に独立してそれぞれ、０以上の整数であり、かつ１０００以下の整数であり、
化学構造（Ｉ）の繰り返し単位は、ポリマーの内部で同じであるか、又は少なくとも部分的に相互に異なっており、
化学構造（ＩＩ）の繰り返し単位は、ポリマーの内部で同じであるか、又は少なくとも部分的に相互に異なっており、
化学構造（Ｉ）の繰り返し単位はポリマーの内部で、"# #"によって示される、特定の繰り返し単位の結合が、"#"によって示される、隣接した繰り返し単位の結合と連結しているように、また"§ §"によって示される、特定の繰り返し単位の結合が、"§"によって示される、隣接した繰り返し単位の結合と連結しているように、相互に連結しており、
化学構造（ＩＩ）の繰り返し単位はポリマーの内部で、"*"によって示される、特定の繰り返し単位の結合が、"* *"によって示される、隣接した繰り返し単位の結合と連結しているように、相互に連結しており、
基Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ19、Ｒ20、Ｒ21、Ｒ23、Ｒ24、Ｒ25、Ｒ26、Ｒ27、Ｒ28、Ｒ29、Ｒ30は相互に独立してそれぞれ、水素、１〜８個の炭素原子を有するアルキル基から成る群から選択されており、
Ｒ22は、１〜８個の炭素原子を有するアルキル基であり、
基Ｒ11、Ｒ13、Ｒ15、Ｒ17は相互に独立して、それぞれまた、一般構造（ＩＩＩ）の基：
【化７】
2017043774.tif 000015
であってよく、
Ｒ31、Ｒ32、Ｒ34、Ｒ35は相互に独立してそれぞれ、水素、１〜８個の炭素原子を有するアルキル基から成る群から選択されており、
Ｒ33は、１〜８個の炭素原子を有するアルキル基であり、
Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18、Ｒ24、Ｒ25、Ｒ26、Ｒ27、Ｒ28、Ｒ29、Ｒ30はそれぞれまた、以下のものから成る群：
ニトロ基、−ＣＮ、−Ｆ、−Ｃｌ、−Ｂｒ、−Ｉ、−Ｏ−Ｒ40、ここでＲ40は、１〜８個の炭素原子を有するアルキル基であり、
から選択されていてよく、
Ｂ1、Ｂ2、Ｂ3、Ｂ4は相互に独立して、以下のものから成る群：
・直接結合、
【数７】
2017043774.tif 000016
から選択されており、
ｐ１、ｐ２、ｐ３はそれぞれ、０又は１であるが、ただし、ｐ１＝ｐ３＝１、及びｐ２＝０が同時には成り立たないものとし、
Ｂ5は、１〜３０個の炭素原子を有するアルキレン基であり、さらに好ましくは、ｐ１＝１、ｐ２＝ｐ３＝０であり、かつＢ5は１〜１０個の炭素原子を有するアルキレン基であり、
"& &"は、Ｂ1については、酸素であるＡ5に対する結合を呼ぶものであり、Ｂ2については、酸素であるＡ6に対する結合を呼ぶものであり、Ｂ3については、酸素であるＡ7に対する結合を呼ぶものであり、Ｂ4については、酸素であるＡ13に対する結合を呼ぶものであり、
"&"は、Ｂ1については、Ｒ5に対する結合を呼ぶものであり、Ｂ2については、Ｒ8に対する結合を呼ぶものであり、Ｂ3については、Ｒ24に対する結合を呼ぶものであり、Ｂ4については、Ｒ12及び／又はＲ14及び／又はＲ16及び／又はＲ18に対する結合を呼ぶものである。
【００１８】
ここで構成４による本発明によるポリマーは特に、Ｒ1〜Ｒ18、Ｂ1、Ｂ2、Ｂ4、ｍ1、ｍ2について好ましい実施態様について記載した上記意味を有する、化学構造（Ｉ）の相互に連結されたｎ1個の繰り返し単位を有することができる。
【００１９】
ここで構成４による本発明によるポリマーは代替的に特に、Ｒ19〜Ｒ30、Ｂ3、ｍ3について好ましい実施態様について記載した上記意味を有する、化学構造（ＩＩ）の相互に連結されたｎ2個の繰り返し単位を有することができる。
【００２０】
構成４による本発明によるポリマーにおいてさらに好ましくは、Ｒ1＝Ｒ3、Ｒ2＝Ｒ4、Ｒ19＝Ｒ21、Ｒ20＝Ｒ23、Ｒ31＝Ｒ34、Ｒ32＝Ｒ35、かつＢ1、Ｂ2、Ｂ3、Ｂ4は相互に独立してそれぞれ、直接結合、&−［（Ｃ＝Ｏ）−Ｏ−］r−Ｂ5−&&から成る群から選択されており、ここでｒは０又は１であり、好ましくはｒは１であり、Ｂ5はメチレン、エチレン、ｎ−プロピレン、ｎ−ブチレン、ｎ−ペンチレン、ｎ−ヘキシレン、又はフェニレンから成る群から選択されており、ここで"& &"及び"&"は、上記意味を有し、ここで特にＲ5〜Ｒ18、及びＲ24〜Ｒ30は相互に独立して、１〜６個の炭素原子を有するアルキルであるか、又はＨであり、好ましくはＲ5〜Ｒ18、及びＲ24〜Ｒ30は、それぞれＨである。
【００２１】
さらにより好ましくは、Ｒ1＝Ｒ3＝Ｈ、Ｒ2＝Ｒ4＝１〜８個、特に１〜６個の炭素原子を有するアルキル基、Ｒ19＝Ｒ21＝Ｈ、Ｒ20＝Ｒ23＝１〜８個、特に１〜６個の炭素原子を有するアルキル基、Ｒ31＝Ｒ34＝Ｈ、Ｒ32＝Ｒ35＝１〜８個、特に１〜６個の炭素原子を有するアルキル基、かつＢ1、Ｂ2、Ｂ3、Ｂ4は相互に独立してそれぞれ、&−［（Ｃ＝Ｏ）−Ｏ−］r−Ｂ5−&&から成る群から選択されており、Ｂ5はメチレン、エチレン、ｎ−プロピレン、ｎ−ブチレン、ｎ−ペンチレン、又はｎ−ヘキシレンであり、好ましくはメチレンであり、ｒは０又は１であり、ここで"& &"及び"&"は、上記意味を有し、ここで特にＲ5〜Ｒ18、及びＲ24〜Ｒ30は相互に独立して、１〜６個の炭素原子を有するアルキルであるか、又はＨであり、好ましくはＲ5〜Ｒ18、及びＲ24〜Ｒ30は、それぞれＨである。
【００２２】
構成４による化学構造（Ｉ）の本発明によるポリマーで最も好ましいのは、Ｒ1＝Ｒ3＝Ｈであり、Ｒ2＝Ｒ4＝ｔｅｒｔ−ブチルであり、Ｂ1＝Ｂ2＝メチレンであり、Ｒ5〜Ｒ18はそれぞれＨであるか、又は構成４に記載の化学構造（ＩＩ）のいずれかであり、ここでＲ19＝Ｒ21＝Ｈ、Ｒ20＝Ｒ23＝ｔｅｒｔ−ブチル、Ｂ3はメチレンであり、Ｒ24〜Ｒ30はそれぞれＨであり、Ｒ22がメチルのものである。
【００２３】
本発明によるポリマーは、Nesvadba et al.、及びWeng et al.が記載したものとは異なる。意外なことに本発明によるポリマーは、比較的高い放電電圧、特に意外なことに相応する電池の高い容量につながる電池で使用するのに適している。
【００２４】
本発明によるポリマーは、化学構造（Ｉ）の相互に連結したｎ1個の繰り返し単位、又は化学構造（ＩＩ）の相互に連結したｎ2個の繰り返し単位を有する。
【００２５】
ここでｎ1、及びｎ2は相互に独立してそれぞれ４以上の整数、特に４以上の整数であって、かつ５０００以下の整数、好ましくは１０以上の整数であって、かつ１０００以下の整数である。
【００２６】
ここでｍ1、ｍ2、ｍ3は相互に独立して０以上の整数、特に０以上の整数であって、かつ５０００以下の整数、好ましくは０以上の整数であって、かつ１０００以下の整数である。
【００２７】
ここで、平均分子量（サイズ排除クロマトグラフィーにより特定、ポリスチレン標準、DIN 55672-2:2015-02）は、特に７００〜２００００００ｇ／ｍｏｌ、好ましくは１０００〜１００００００ｇ／ｍｏｌ、より好ましくは３０００〜３０００００ｇ／ｍｏｌである。
【００２８】
本発明において、構造（Ｉ）及び（ＩＩ）中、波形の結合により第一のｓｐ2混成軌道の炭素原子と連結されている複数の基が示されており、ここでこれら第一の炭素原子は、二重結合によって、第二の炭素原子と結合されている。これはつまり、当該基は、第二の炭素原子と連結している基に対して、シス又はトランスで存在し得るということである。
【００２９】
化学構造（Ｉ）の繰り返し単位は、ポリマーの内部で同じであるか、又は少なくとも部分的に相互に異なっている。化学構造（ＩＩ）の繰り返し単位は、ポリマーの内部で同じであるか、又は少なくとも部分的に相互に異なっている。「少なくとも部分的に相互に異なる」とは、少なくとも２個の繰り返し単位が、相互に異なることを意味する。
【００３０】
つまり、特に化学構造（Ｉ）の場合、相互に連結されたｎ1個の繰り返し単位のうち少なくとも２個が、基Ａ1〜Ａ6、Ｒ1〜Ｒ18、Ｂ1、Ｂ2の少なくとも１個において、及び／又はｍ1、ｍ2の値、及び／又は中心のフェニル環におけるＡ2、Ａ3、Ａ6の位置において異なるということである。
【００３１】
つまり、特に化学構造（ＩＩ）の場合、相互に連結されたｎ2個の繰り返し単位のうち少なくとも２個が、基Ａ7〜Ａ12、Ｒ19〜Ｒ30、Ｂ3の少なくとも１個において、及び／又はｍ3の値において異なるということである。
【００３２】
ここで化学構造（Ｉ）の繰り返し単位はポリマーの内部で、"# #"によって示される、特定の繰り返し単位の結合が、"#"によって示される、隣接した繰り返し単位の結合と連結しているように、また"§ §"によって示される、特定の繰り返し単位の結合が、"§"によって示される、隣接した繰り返し単位の結合と連結しているように、相互に連結している。
【００３３】
ここで化学構造（ＩＩ）の繰り返し単位はポリマーの内部で、"*"によって示される、特定の繰り返し単位の結合が、"* *"によって示される、隣接した繰り返し単位の結合と連結しているように、相互に連結している。
【００３４】
本発明によるポリマーの第一の繰り返し単位の末端基（これらは化学構造（Ｉ）において、"#"、及び"§"で規定された結合に対して存在する）、並びに本発明によるポリマーのｎ1番目の繰り返し単位の末端基（これらは化学構造（Ｉ）において、"#"、及び"# #"で規定された結合に対して存在する）は、特に制限されず、本発明によるポリマーの製造方法において使用される重合法から得られる。よってこれは、開始剤又は繰り返し単位の破断フラグメントであり得る。これらの末端基は好ましくは、水素、ハロゲン、ヒドロキシ、非置換、若しくは−ＣＮ、−ＯＨ、ハロゲンで置換された脂肪族基（特に非置換、若しくは相応して置換されたアルキル基であり得る）、（複素環式）芳香族基（好ましくはフェニル基、ベンジル基、又はα−ヒドロキシベンジル）から選択されている。
【００３５】
本発明によるポリマーの第一の繰り返し単位の末端基（これらは化学構造（ＩＩ）において、"*"で規定された結合に対して存在する）、並びに本発明によるポリマーのｎ2番目の繰り返し単位の末端基（これらは化学構造（ＩＩ）において、"* *"で規定された結合に対して存在する）は、特に制限されず、本発明によるポリマーの製造方法において使用される重合法から得られる。よってこれは、開始剤又は繰り返し単位の破断フラグメントであり得る。これらの末端基は好ましくは、水素、ハロゲン、ヒドロキシ、非置換、若しくは−ＣＮ、−ＯＨ、ハロゲンで置換された脂肪族基（特に非置換、若しくは相応して置換されたアルキル基又はアルケニル基であり得る）、（複素環式）芳香族基（好ましくはフェニル基、ベンジル基、又はα−ヒドロキシベンジル）から選択されている。
【００３６】
本発明において、構造（Ｉ）及び（ＩＩ）中、波形の結合により第一のｓｐ2混成軌道の炭素原子と連結されている複数の基が示されており、ここでこれら第一の炭素原子は、二重結合によって、第二の炭素原子と結合されている。これはつまり、当該基は、第二の炭素原子と連結している基に対して、シス又はトランスで存在し得るということである。
【００３７】
Ｂ1の場合、"& &"とは、Ａ5に対する結合を言う。これは、Ｂ1をＡ5と連結させる化学結合である。Ｂ1の場合、"&"とは、Ｒ5に対する結合を言う。これは、化学構造（Ｉ）においてＢ1から遠ざける別の異なる化学結合であり、これはつまり、Ｂ1を、Ｒ5に付着する炭素原子と連結させる化学結合である。
【００３８】
Ｂ2の場合、"& &"とは、Ａ6に対する結合を言う。これは、Ｂ2をＡ6と連結させる化学結合である。Ｂ2の場合、"&"とは、Ｒ8に対する結合を言う。これは、化学構造（Ｉ）においてＢ2から遠ざける別の異なる化学結合であり、これはつまり、Ｂ2を、Ｒ8に付着する炭素原子と連結させる化学結合である。
【００３９】
Ｂ3の場合、"& &"とは、Ａ7に対する結合を言う。これは、Ｂ3をＡ7と連結させる化学結合である。Ｂ3の場合、"&"とは、Ｒ24に対する結合を言う。これは、化学構造（ＩＩ）においてＢ3から遠ざける別の異なる化学結合であり、これはつまり、Ｂ3を、Ｒ24に付着する炭素原子と連結させる化学結合である。
【００４０】
Ｂ4の場合、"& &"とは、Ａ13に対する結合を言う。これは、Ｂ4をＡ13と連結させる化学結合である。Ｂ4の場合、"&"とは、Ｒ12及び／又はＲ14及び／又はＲ16及び／又はＲ18に対する結合を言う。これは、化学構造（ＩＩＩ）においてＢ4から遠ざける異なる化学結合である。つまり、化学構造（ＩＩＩ）がＲ11であれば、Ｂ4を、Ｒ12に付着する炭素原子と連結させる化学結合であり、及び／又は化学構造（ＩＩＩ）がＲ13であれば、Ｂ4を、Ｒ14に付着する炭素原子と連結させる化学結合であり、及び／又は化学構造（ＩＩＩ）がＲ15であれば、Ｂ4を、Ｒ16に付着する炭素原子と連結させる化学結合であり、化学構造（ＩＩＩ）がＲ17であれば、Ｂ4を、Ｒ18に付着する炭素原子と連結させる化学結合である。
【００４１】
本発明の意味合いにおいて脂肪族基とは、芳香族ではない、非環式若しくは環式、飽和若しくは不飽和、非分枝状若しくは分枝状の炭化水素基である。
【００４２】
脂肪族基は一価であり得る。すなわち、脂肪族基の炭素原子の１個のみを介して、残りの分子と結合されていることがある。一価の炭化水素基は特に、アルキル基、アルケニル基、アルキニル基、又は飽和若しくは不飽和のシクロアルキル基から選択される炭化水素基である。不飽和シクロアルキル基は、二重結合が存在する場合、「シクロアルケニル基」と呼ばれ、三重結合が存在する場合、「シクロアルキニル基」と呼ばれる。
【００４３】
脂肪族基は代替的に、二価であり得る。すなわち、脂肪族基の炭素原子２個を介して、残りの分子と結合されていることがある。二価の炭化水素基は特に、アルキレン基、アルケニレン基、アルキニレン基、又は、飽和若しくは不飽和のシクロアルキレン基から選択される炭化水素基である。不飽和シクロアルキレン基は、二重結合が存在する場合、「シクロアルケニレン基」と呼ばれ、三重結合が存在する場合、「シクロアルキニレン基」と呼ばれる。
【００４４】
本発明において二価と明示されていない場合、本発明において「脂肪族基」という呼称は、一価の脂肪族基であると理解されるべきである。
【００４５】
本発明の意味合いにおいて「アルキル基」は、非分枝状又は分枝状であり、下記一般化学構造（ａ）：
【化８】
2017043774.tif 000017
を有する一価の飽和炭化水素基である。
【００４６】
ここで炭素原子における鎖“−ＣwＨ2w+1”は、直鎖状であってよく、その場合にこれは、非分枝状のアルキル基である。しかしながらこれはまた分岐を有することもでき、この場合にこれは、分枝状アルキル基である。
【００４７】
ここで化学構造（ａ）におけるｗは、整数、特に１〜３０の範囲の整数、好ましくは１〜１８の範囲の整数、より好ましくは１〜１２の範囲の整数、さらに好ましくは１〜１０の範囲の整数、さらにより好ましくは１〜８の整数、最も好ましくは１〜６の範囲の整数である。炭素原子を１〜３０個有する非分枝状若しくは分枝状アルキル基の場合、ｗは、１〜３０の範囲から選択される。炭素原子を１〜１８個有する非分枝状若しくは分枝状アルキル基の場合、ｗは、１〜１８の範囲から選択される。炭素原子を１〜１２個有する非分枝状若しくは分枝状アルキル基の場合、ｗは、１〜１２の範囲から選択される。炭素原子を１〜１０個有する非分枝状若しくは分枝状アルキル基の場合、ｗは、１〜１０の範囲から選択される。炭素原子を１〜８個有する非分枝状若しくは分枝状アルキル基の場合、ｗは、１〜８の範囲から選択される。炭素原子を１〜６個有する非分枝状若しくは分枝状アルキル基の場合、ｗは、１〜６の範囲から選択される。
【００４８】
本発明の意味合いにおいて、「炭素原子を１〜３０個有する分枝状又は非分枝状のアルキル基」は特に、以下のものから選択されている：メチル、エチル、ｎ−プロピル、イソプロピル、ｎ−ブチル、ｓｅｃ−ブチル、イソ−ブチル、ｔｅｒｔ−ブチル、ｎ−ペンチル、１−メチルブチル、２−メチルブチル、３−メチルブチル、１，１−ジメチルプロピル、１，２−ジメチルプロピル、２，２−ジメチルプロピル、１−エチルプロピル、ｎ−へキシル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル、ｎ−ヘンイコシル、ｎ−ドコシル、ｎ−トリコシル、ｎ−テトラコシル、ｎ−ペンタコシル、ｎ−ヘキサコシル、ｎ−ヘプタコシル、ｎ−オクトコシル、ｎ−ノナコシル、ｎ−トリコンチル。
【００４９】
本発明の意味合いにおいて、「炭素原子を１〜１８個有する分枝状又は非分枝状のアルキル基」は特に、以下のものから成る群から選択されている：メチル、エチル、ｎ−プロピル、イソプロピル、ｎ−ブチル、ｓｅｃ−ブチル、イソ−ブチル、ｔｅｒｔ−ブチル、ｎ−ペンチル、１−メチルブチル、２−メチルブチル、３−メチルブチル、１，１−ジメチルプロピル、１，２−ジメチルプロピル、２，２−ジメチルプロピル、１−エチルプロピル、ｎ−へキシル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル。
【００５０】
本発明の意味合いにおいて、「炭素原子を１〜１２個有する分枝状又は非分枝状のアルキル基」は特に、以下のものから成る群から選択されている：メチル、エチル、ｎ−プロピル、イソプロピル、ｎ−ブチル、ｓｅｃ−ブチル、イソ−ブチル、ｔｅｒｔ−ブチル、ｎ−ペンチル、１−メチルブチル、２−メチルブチル、３−メチルブチル、１，１−ジメチルプロピル、１，２−ジメチルプロピル、２，２−ジメチルプロピル、１−エチルプロピル、ｎ−へキシル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル、ｎ−ヘプチル、ｎ−オクチル、ｎ−ノニル、ｎ−デシル、ｎ−ウンデシル、ｎ−ドデシル。
【００５１】
本発明の意味合いにおいて、「炭素原子を１〜１０個有する分枝状又は非分枝状のアルキル基」は特に、以下のものから成る群から選択されている：メチル、エチル、ｎ−プロピル、イソプロピル、ｎ−ブチル、ｓｅｃ−ブチル、イソ−ブチル、ｔｅｒｔ−ブチル、ｎ−ペンチル、１−メチルブチル、２−メチルブチル、３−メチルブチル、１，１−ジメチルプロピル、１，２−ジメチルプロピル、２，２−ジメチルプロピル、１−エチルプロピル、ｎ−へキシル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル、ｎ−ヘプチル、ｎ−オクチル、ｎ−ノニル、ｎ−デシル。
【００５２】
本発明の意味合いにおいて、「炭素原子を１〜８個有する分枝状又は非分枝状のアルキル基」は特に、以下のものから成る群から選択されている：メチル、エチル、ｎ−プロピル、イソプロピル、ｎ−ブチル、ｓｅｃ−ブチル、イソ−ブチル、ｔｅｒｔ−ブチル、ｎ−ペンチル、１−メチルブチル、２−メチルブチル、３−メチルブチル、１，１−ジメチルプロピル、１，２−ジメチルプロピル、２，２−ジメチルプロピル、１−エチルプロピル、ｎ−へキシル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル、ｎ−ヘプチル、ｎ−オクチル。
【００５３】
本発明の意味合いにおいて、「炭素原子を１〜６個有する分枝状又は非分枝状のアルキル基」は特に、以下のものから成る群から選択されている：メチル、エチル、ｎ−プロピル、イソプロピル、ｎ−ブチル、ｓｅｃ−ブチル、イソ−ブチル、ｔｅｒｔ−ブチル、ｎ−ペンチル、１−メチルブチル、２−メチルブチル、３−メチルブチル、１，１−ジメチルプロピル、１，２−ジメチルプロピル、２，２−ジメチルプロピル、１−エチルプロピル、ｎ−へキシル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル。
【００５４】
炭素原子を１〜３０個有するアルキル基は、本発明によれば特に１〜１８個、好ましくは１〜１２個、より好ましくは１〜１０個、さらに好ましくは１〜８個、最も好ましくは１〜６個の炭素原子を有するアルキル基である。
【００５５】
１〜６個の炭素原子を有するアルキル基は、本発明によれば特に、１〜４個の炭素原子を有するアルキル基であり、さらに好ましくはメチル、エチル、ｎ−プロピル、イソプロピル、ｎ−ブチル、ｓｅｃ−ブチル、ｔｅｒｔ−ブチルから選択されている。
【００５６】
本発明の意味合いにおいて、「アルケニル基」とは、非分枝状、又は分枝状であり、これはアルキル基から、アルキル基における少なくとも１個のＣＨ−ＣＨ単結合をＣ＝Ｃ二重結合によって置換することにより得られる。
【００５７】
本発明の意味合いにおいて「アルキニル基」とは、非分枝状又は分枝状であり、これはアルキル基から、アルキル基における少なくとも１個のＣＨ2−ＣＨ2単結合を、Ｃ≡Ｃ三重結合によって、又はアルケニル基から、アルケニル基における少なくとも１個のＣＨ2−ＣＨ2単結合、及び／又はＣＨ＝ＣＨ二重結合を、それぞれＣ≡Ｃ三重結合によって置換することにより得られる。
【００５８】
飽和シクロアルキル基とは、飽和環の内部に少なくとも３個の炭素原子が存在し、加えてまた、環中に存在しないさらに別の炭素原子も含むことができる、アルキル基である。飽和シクロアルキル基は、環炭素原子のいずれかによって、又は環の内部には存在しない炭素原子によって、残りの分子と連結していてよい。本発明の意味合いにおいて、シクロアルキル基とは特に、シクロプロピル、シクロブチル、シクロプロピルメチル、シクロペンチル、シクロブチルメチル、シクロヘキシル、シクロヘプチル、シクロオクチル、シクロノニル、シクロデシル、シクロウンデシル、シクロドデシル、シクロトリデシル、シクロテトラデシル、シクロペンタデシルから選択されている。
【００５９】
不飽和シクロアルキル基は、飽和シクロアルキル基から、飽和シクロアルキル基における少なくとも１個のＣＨ−ＣＨ−単結合を、少なくとも１個のＣ＝Ｃ二重結合によって（シクロアルケニル基になる）、及び／又はＣＨ2−ＣＨ2単結合をＣ≡Ｃ三重結合によって（シクロアルキニル基になる）、置換することにより得られる。
【００６０】
アルキレン基は、本発明の意味合いにおいて、特に１〜３０個、好ましくは１〜１２個、さらに好ましくは１〜６個の炭素原子を有し、本発明の意味合いにおいては分枝状、又は非分枝状であり得る。「アルキレン基」は、本発明の意味合いにおいて、二価の飽和炭化水素基を言い、これは一般化学構造（ｂ）：
【化９】
2017043774.tif 000018
によって記載することができる。ここで炭素原子における鎖“−ＣxＨ2x”は、直鎖状であってよく、その場合にこれは、非分枝状のアルキレン基である。しかしながらこれはまた分岐を有することもでき、この場合にこれは、分枝状アルキレン基である。ここでｘは、化学構造（ｂ）において整数である。
【００６１】
炭素原子を１〜３０個有する非分枝状若しくは分枝状アルキレン基の場合、ｘは、１〜３０の範囲から選択される。
【００６２】
炭素原子を１〜１２個有する非分枝状若しくは分枝状アルキレン基の場合、ｘは、１〜１２の範囲から選択される。
【００６３】
炭素原子を１〜６個有する非分枝状若しくは分枝状アルキレン基の場合、ｘは、１〜６の範囲から選択される。
【００６４】
本発明によればアルキレン基は、特に１〜６個の炭素原子を有し、好ましくは１〜４個の炭素原子を有し、さらに好ましくは、メチレン、エチレン、ｎ−プロピレン、ｎ−ブチレンから選択されている。
【００６５】
本発明の意味合いにおいて、「アルケニレン基」とは、非分枝状、又は分枝状であり、これはアルキレン基から、アルキレン基における少なくとも１個のＣＨ−ＣＨ単結合をＣ＝Ｃ二重結合によって置換することにより得られる。
【００６６】
本発明の意味合いにおいて「アルキニレン基」とは、非分枝状又は分枝状であり、これはアルキル基から、アルキレン基における少なくとも１個のＣＨ2−ＣＨ2単結合を、Ｃ≡Ｃ三重結合によって、又はアルケニレン基から、アルケニレン基における少なくとも１個のＣＨ＝ＣＨ二重結合を、Ｃ≡Ｃ三重結合によって置換することにより得られる。
【００６７】
本発明の意味合いにおいて、飽和シクロアルキレン基は、少なくとも３個、特に３〜３０個の炭素原子を有する二価の飽和炭化水素基であり、この炭化水素基は、３〜３０個の炭素原子から成る飽和環を少なくとも１個、好ましくは化学構造（ｃ）：
【化１０】
2017043774.tif 000019
を有し、
ここでＺ’は特に、０〜２７の整数であり、Ｚ''は特に、０〜２７の整数であり、Ｚ'''は特に、１〜２８の整数であり、ここでは同時に、Ｚ’＋Ｚ''＋Ｚ'''≦２８が当てはまる。
【００６８】
本発明の意味合いにおいて、不飽和シクロアルキレン基は、飽和シクロアルキレン基から、シクロアルキレン基における少なくとも１個のＣＨ−ＣＨ単結合を、Ｃ＝Ｃ二重結合によって（シクロアルケニレン基になる）、及び／又はシクロアルキレン基における少なくとも１個のＣＨ2−ＣＨ2単結合を、Ｃ≡Ｃ三重結合によって（シクロアルキニレン基になる）置換することによって得られる。
（複素環式）芳香族基とは、本発明の意味合いにおいて、複素環式芳香族基、又は芳香族基である。（複素環式）芳香族基は、一価であってよい。すなわち、芳香族基の炭素原子１個のみを介して（芳香族基の場合）、及び／又は芳香族基の炭素原子又はヘテロ原子を介して（複素環式芳香族基の場合）、残りの分子と結合していてよい。
【００６９】
（複素環式）芳香族基は代替的に、二価であってよい。つまり、芳香族基の炭素原子２個を介して、残りの分子と結合されていてよく（芳香族基の場合）、及び／又は芳香族基の炭素原子２個、芳香族基のヘテロ原子２個、又は芳香族基の炭素原子１個と芳香族基のヘテロ原子１個を介して（複素環式芳香族基の場合）、残りの分子と結合されていてもよい。
【００７０】
本発明において二価と明示されていない場合、本発明において「（複素環式）芳香族基」という呼称は、一価の（複素環式）芳香族基であると理解されるべきである。
【００７１】
芳香族基は、炭素原子と、少なくとも１個の芳香族環のみを有する。芳香族基は特に、アリール基、アラルキル基、アルカリール基から選択される。アリール基は芳香族環のみを有し、芳香族環の炭素原子を介して、分子と連結されている。好ましいアリール基は、フェニルである。
【００７２】
アルカリール基は、少なくとも１個の芳香族環を有し、この環を介してアルカリール基は、残りの分子と連結されており、アルカリール基は加えてまた、芳香族環にアルキル基を有する。好ましいアルカリール基は、トリルである。
【００７３】
アラルキル基は、形式上、アルキル基の水素基を、アリール基又はアルカリール基で置換することによって生じる。好ましいアラルキル基は、ベンジル、フェニルエチル、α−メチルベンジルである。
【００７４】
複素環式芳香族基は特に、ヘテロアリール基、ヘテロアラルキル基、アルキルヘテロアリール基から選択されている。これは、さらに少なくとも１個のヘテロ原子、特に窒素、酸素、硫黄からなる群から選択されるヘテロ原子を、芳香族環内に、又はヘテロアラルキル基の場合、又はアルキルヘテロアリール基の場合、代替的に、又はさらに芳香族環の外部に有する、芳香族基である。
【００７５】
好ましい（複素環式）芳香族基は、先に定義した化学構造（ＩＩＩ）の環、アゾール、イミダゾール、ピロール、ピラゾール、トリアゾール、テトラゾール、チオフェン、フラン、チアゾール、チアジアゾール、オキサゾール、オキサジアゾール、ピリジン、ピリミジン、トリアジン、テトラジン、チアジン、ベンゾフラン、プリン、インドール、９−アントリル、９−フェナントリルから成る群から選択されている。
【００７６】
二価の（複素環式）芳香族基とは、本発明の意味合いにおいて、二価の芳香族基、又は二価の複素環式芳香族基である。
【００７７】
本発明によれば二価の芳香族基は、少なくとも６個、好ましくは６〜３０個の炭素原子を有する二価の炭化水素基であり、このうち少なくとも６個の炭素原子は、芳香族環系に存在し、残りの炭素原子が存在する場合には、飽和している。二価の芳香族基は、芳香族系の炭素原子によって、又は存在する場合には飽和炭素原子によって、残りの分子と連結されていてよい。
【００７８】
二価の芳香族基は好ましくは、化学構造（ｄ）：
【化１１】
2017043774.tif 000020
であり、ここでｙ’は、０超の整数、好ましくは０〜２４の整数であり、ｙ''は、０超の整数であり、好ましくは０〜２４の整数であり、好ましくは同時に、ｙ’＋ｙ''≦２４が当てはまる。
【００７９】
二価の複素環式芳香族基は、さらに少なくとも１個のヘテロ原子、特に窒素、酸素、硫黄からなる群から選択される少なくとも１個のヘテロ原子を、芳香族環の内部又は外部に、好ましくは芳香族環の内部に有する二価の芳香族基であり、特に、炭素原子を介して残りの分子と連結されている。
【００８０】
「任意でニトロ基、−ＮＨ2、−ＣＮ、−ＳＨ、−ＯＨ、ハロゲンから成る群から選択される少なくとも１個の基で置換され、また任意でエーテル、チオエーテル、アミノエーテル、カルボニル基、カルボン酸エステル基、カルボン酸アミド基、スルホン酸エステル基、リン酸エステルからなる群から選択される少なくとも１個の基を有する、脂肪族基」とは、炭素原子に結合された少なくとも１個の水素原子が、脂肪族基においてニトロ基、−ＮＨ2、−ＣＮ、−ＳＨ、−ＯＨ、ハロゲンから選択される基によって置き換え可能であるということであり（ただし、必須ではない）、及び／又は脂肪族基において、２個のｓｐ3混成炭素原子と、好ましくは２個の−ＣＨ2−基と、さらに好ましくは２個の−ＣＨ2ＣＨ2−基と連結した少なくとも１個の−ＣＨ2−基が、酸素原子（この場合、エーテル基が存在する）、硫黄原子（この場合、チオエーテル基が存在する）、ＮＨ若しくはＮ−アルキル基（この場合、アミノエーテル基が存在する）、−（Ｃ＝Ｏ）−基（この場合、カルボニル基が存在する）、−Ｃ（＝Ｏ）−Ｏ−基（この場合、カルボン酸エステル基が存在する）、−Ｃ（＝Ｏ）−ＮＨ−基、又は−Ｃ（＝Ｏ）−Ｎ（アルキル）−基（この場合、カルボン酸アミド基が存在する）、−ＳＯ2−Ｏ−基（この場合、スルホン酸エステルが存在する）、−ＯＰＯ2−Ｏ−基（この場合、リン酸エステルが存在する）によって、置換されていてよい（ただし、必須ではない）ということである。
【００８１】
「任意でニトロ基、−ＮＨ2、−ＣＮ、−ＳＨ、−ＯＨ、ハロゲンから成る群から選択される少なくとも１個の基で置換され、また任意でエーテル、チオエーテル、アミノエーテル、カルボニル基、カルボン酸エステル基、カルボン酸アミド基、スルホン酸エステル基、リン酸エステルからなる群から選択される少なくとも１個の基を有する、二価の脂肪族基」とは、炭素原子に結合された少なくとも１個の水素原子が、二価の脂肪族基においてニトロ基、−ＮＨ2、−ＣＮ、−ＳＨ、−ＯＨ、ハロゲンから選択される基によって置き換え可能であるということであり（ただし、必須ではない）、及び／又は脂肪族基において、２個のｓｐ3混成炭素原子と、好ましくは２個の−ＣＨ2−基と、さらに好ましくは２個の−ＣＨ2ＣＨ2−基と連結した少なくとも１個の−ＣＨ2−基が、酸素原子（この場合、エーテル基が存在する）、硫黄原子（この場合、チオエーテル基が存在する）、ＮＨ若しくはＮ−アルキル基（この場合、アミノエーテル基が存在する）、−（Ｃ＝Ｏ）−基（この場合、カルボニル基が存在する）、−Ｃ（＝Ｏ）−Ｏ−基（この場合、カルボン酸エステル基が存在する）、−Ｃ（＝Ｏ）−ＮＨ−基、又は−Ｃ（＝Ｏ）−Ｎ（アルキル）−基（この場合、カルボン酸アミド基が存在する）、−ＳＯ2−Ｏ−基（この場合、スルホン酸エステルが存在する）、−ＯＰＯ2−Ｏ−基（この場合、リン酸エステルが存在する）によって、置換されていてよい（ただし、必須ではない）ということである。
【００８２】
本発明によるポリマーは、容易、かつコストの低い方法で、また良好な慣用の出発材料から製造することができる。使用するポリマーの種類に応じて、モノマーは部分的に、市販で非常に低廉な価格で得られる出発物質から１つの合成段階だけで、クロマトグラフィー分離法無しで製造することができ、このことは専門文献で公知の製造方法に比べて、明らかな進歩である。重合のためには、さらなるモノマーが必要とならず、製造方法としては当業者に慣用の重合法が使用できる。ここで分子量の大きいポリマーが、非常に高い収率で得られる。分子量が比較的小さい重合基の導入によって、モノマーの分子量は低く保つことができ、電気的な二次電荷蓄積体の理論容量（分子量に反比例する）は、最大化できる。さらに、このポリマーでは、レドックス活性基が、相互に共役で存在しない。その結果、電気的な電荷蓄積体は、平坦な充放電プラトーを有する。これらの材料は、市販で低廉な価格で得られる出発物質から、非常に単純な合成により、部分的に１つだけの合成段階で、クロマトグラフィー分離法無しであるという点で、従来技術とは異なる。さらに、本発明によるポリマーの高い酸化還元電位により、公知の系よりも高い電池電圧及びエネルギー密度が可能になり、比較的高い放電電圧が可能になる。
【００８３】
本発明によるポリマーは、ホモポリマーであっても、コポリマーであってもよい。ホモポリマーとは、１種のモノマーだけから合成されたポリマーである。コポリマーとは、２種以上のモノマーから合成されたポリマーである。合成において２種以上のモノマーを使用する場合、本発明によるポリマーの繰り返し単位のモノマーは、ポリマー中でランダムな分布でも、またブロック状若しくは交互状でも存在し得る。本発明によるポリマーは、直線形態で（構造（ＩＩ）のように）、また横方向に架橋して（構造（Ｉ）のように）存在し得る。
【００８４】
本発明によるポリマーは、当業者に公知の重合によって、下記構造（Ｉ）’又は（ＩＩ）’の化合物（任意でまた、下記構造（ＩＩＩ）’の化合物との）の重合に従って、合成することができる。以下の図式における構造（Ｉ）’又は（ＩＩ）’において、基Ｒ1’〜Ｒ10’、Ｒ11’〜Ｒ14’、及びＲ19’〜Ｒ26’、Ｂ1’〜Ｂ3’、Ａ1’〜Ａ12’、Ｈ1’〜Ｈ3’はそれぞれ、先にＲ1〜Ｒ10、Ｒ11〜Ｒ14、及びＲ19〜Ｒ26、Ｂ1〜Ｂ3、及びＡ1〜Ａ12、及びＨ1〜Ｈ3について記載した意味を有する。Ｈ4’は、Ｈ1について記載した意味を有する。
【化１２】
2017043774.tif 000021
【００８５】
ここで構造（Ｉ）のポリマーは、構造（Ｉ）’のモノマーのみを使用する重合によって得られ、こうして得られた構造（Ｉ）のポリマーは、ｍ1＝ｍ2＝０のホモポリマーである。
【００８６】
ここで構造（Ｉ）のポリマーは、構造（Ｉ）’及び（ＩＩ）’のモノマーを使用する重合によって得られ、こうして得られた構造（Ｉ）のポリマーは、ｍ1、ｍ2≧０のコポリマーであり、かつ上記構造（Ｉ）における基Ｒ11、Ｒ13、Ｒ15、又はＲ17は、相互に独立してそれぞれ、上記一般構造（ＩＩＩ）の基である。
【００８７】
ここで構造（Ｉ）のポリマーは、構造（Ｉ）’及び（ＩＩＩ）’のモノマーを使用する重合によって得られ、こうして得られた構造（Ｉ）のポリマーは、ｍ1、ｍ2≧０のコポリマーであり、かつ上記構造（Ｉ）における基Ｒ11、Ｒ13、Ｒ15、Ｒ17は、相互に独立してそれぞれ、上記一般構造（ＩＩＩ）の基ではあり得ない。
【００８８】
ここで構造（Ｉ）のポリマーは、構造（Ｉ）’、（ＩＩ）’、及び（ＩＩＩ）’のモノマーを使用する重合によって得られ、こうして得られた構造（Ｉ）のポリマーは、ｍ1、ｍ2≧０のコポリマーであり、かつ上記構造（Ｉ）における基Ｒ11、Ｒ13、Ｒ15、Ｒ17は、相互に独立してそれぞれまた、上記一般構造（ＩＩＩ）の基であり得る。
【００８９】
ここで構造（ＩＩ）のポリマーは、構造（ＩＩ）’のモノマーのみを使用する重合によって得られ、こうして得られた構造（ＩＩ）のポリマーは、ｍ3＝０のホモポリマーである。
【００９０】
ここで構造（ＩＩ）のポリマーは、構造（ＩＩ）’、及び（ＩＩＩ）’のモノマーを使用する重合によって得られ、こうして得られた構造（ＩＩ）のポリマーは、ｍ3≧０のコポリマーである。
【００９１】
構造（Ｉ）’及び（ＩＩ）’の化合物は、公知の方法によって当業者が入手でき、これは例えばジヒドロキシベンゼン又はジ（ヒドロキシメチル）ベンゼンと、相応するノルボルネン誘導体との反応によって手に入り、以下の図式（合成図式１）のように記載される。これらの例は、上記構造（Ｉ）’によって示されるが、上記構造（ＩＩ）’の化合物の合成に対応する。ＲA、ＲB、ＲC、ＲDは、構造（Ｉ）’からのＡ1’−Ｒ1’、Ａ2’−Ｒ2’、Ａ3’−Ｒ3’、Ａ4’−Ｒ4’に相当する。
【００９２】
合成図１
【化１３】
2017043774.tif 000022
【００９３】
化学構造（Ｉ）及び（ＩＩ）に記載の本発明によるポリマーは、当業者に慣用の重合法、例えばポリノルボルネンの合成とその派生法によって、各モノマー（Ｉ）’、（ＩＩ）’、及び（ＩＩＩ）’から合成できる。
【００９４】
重合を導電性添加剤、例えば以下に記す炭素材料（またカーボンブラック、例えばSuperP（登録商標））の存在下で行うことが、有利であると実証されており、例えばA. Vlad, J. Rolland, G. Hauffman, B. Ernould, J. F. Gohy, ChemSusChem 2015, 8, 1692〜1696には、その他のポリマーについて記載されている。
【００９５】
重合は、好ましくは金属触媒を用いて、−３０〜１５０℃の温度範囲、有利には０〜１００℃の温度範囲で、溶剤中において０．１〜１００時間の反応時間で、触媒を用いて、例えばグラブス触媒、モリブデン錯体、タングステン錯体、ルテニウム錯体を用いて行う。使用する溶剤については、何ら制限は無い。有機溶剤として好ましいのは例えば、Ｎ，Ｎ’−ジメチルホルムアミド、Ｎ，Ｎ’−ジメチルアセトアミド、ジメチルスルホキシド、Ｎ−メチルピロリドン、ジクロロメタン、１，２−ジクロロエタン、テトラヒドロフラン、トルエン、キシレン、クロロベンゼン、ｏ−ジクロロベンゼンである。
【００９６】
本発明によるポリマーは特に、電気的な電荷蓄積体におけるレドックス電極活物質として使用するために適しており、好ましくは電気エネルギー蓄積のため、さらに好ましくは正極要素として適している。
【００９７】
さらに好ましくは、ここでレドックス電極活物質は、電気的な電荷蓄積体用、特に二次電池用の電極要素の少なくとも部分的な表面被覆として、形成されている。ここで電極要素は、少なくとも１つの表面層と、基材を有する。
【００９８】
電気エネルギーを蓄積するためのレドックス活物質とは、電気的な電荷を、例えば電子の受容及び／又は放出によって蓄積し、再度放出可能な材料である。この材料は例えば電極活物質として、電気的な電荷蓄積体において使用できる。電気的なエネルギーを蓄積するためのこのような電荷蓄積体は特に、二次電池（「蓄電池」とも呼ばれる）、レドックスフロー電池、スーパーキャパシタから成る群から選択され、二次電池が好ましい。
【００９９】
電気的な電荷蓄積体は好ましくは、二次電池である。二次電池は、負極と正極を有し、これらはセパレータによって相互に分離されており、二次電池はまた、電解質を有し、これが正極及び負極と、セパレータを取り囲んでいる。
【０１００】
セパレータは多孔質層であり、イオン透過性であり、電荷平衡を可能にする。セパレータの役割は、正極を負極から分離することであり、またイオン組み換えによって電荷平衡を可能にすることである。二次電池のセパレータとしては特に、多孔質材料、好ましくはポリマー化合物（例えばポリオレフィン、ポリアミド、又はポリエステル）から成る膜を用いる。さらに、多孔質セラミック材料製のセパレータを使用することができる。
【０１０１】
電解質の主な役割は、電荷平衡に必要なイオン伝導性を保証することである。二次電池の電解質は、液体、またイオン伝導性が高いオリゴマー若しくはポリマーの化合物（ゲル電解質、又は固体電解質）であり得る。しかしながら電解質は、オリゴマー又はポリマーの化合物であるのが好ましい。
【０１０２】
電解質が液状の場合、この電解質は特に１種以上の溶剤と、１種以上の導電性塩から構成されている。
【０１０３】
電解質の溶剤は好適には、相互に独立して、沸点が高く、イオン伝導性が高いが、粘度は低い溶剤を１種以上含有し、それは例えばアセトニトリル、ジメチルスルホキシド、エチレンカーボネート、プロピレンカーボネート、ジメチルカーボネート、ジエチルカーボネート、メチルエチルカーボネート、γ−ブチロラクトン、テトラヒドロフラン、ジオキソラン、１，２−ジメトキシエタン、１，２−ジエトキシエタン、ジグリム、トリグリム、テトラグリム、酢酸エチル、１，３−ジオキソラン、又は水である。
【０１０４】
電解質の導電性塩は、式（Ｍe+）a（Ａｎf-）bの式Ｍe+のカチオンと、式Ａｎf-のアニオンから成り、ここでｅ及びｆは、Ｍ及びＡｎの電荷に応じた整数であり、ａ及びｂは、導電性塩の分子組成を表す整数である。
【０１０５】
上記導電性塩のカチオンとしては、正に帯電したイオン、好ましくは第一及び第二主族の金属（例えばリチウム、ナトリウム、カリウム、又はマグネシウム）、また副族のその他の金属（例えば亜鉛）、並びに有機カチオン、例えば第四級アンモニウム化合物、例えばテトラアルキルアンモニウム化合物を使用する。好ましいカチオンは、リチウムである。
【０１０６】
上記導電性塩のアニオンとして好ましくは、無機アニオン、例えばヘキサフルオロホスフェート、テトラフルオロボレート、トリフラート、ヘキサフルオロアルセネート、ヘキサフルオロアンチモネート、テトラフルオロアルミネート、テトラフルオロインデート、過塩素酸塩、ビス（オキサラト）ボレート、テトラクロロアルミネート、テトラクロロガレート、また有機アニオン、例えばＮ（ＣＦ3ＳＯ2）2-、ＣＦ3ＳＯ3-、アルコラート、例えばｔｅｒｔ−ブタノレート、又はイソプロピルアルコラート、またハロゲン化物イオン、例えばフッ化物イオン、塩化物イオン、臭化物イオン、並びにヨウ化物イオンを使用する。好ましいアニオンは、過塩素酸塩、ＣｌＯ4-である。
【０１０７】
好ましい導電性塩は、ＬｉＣｌＯ4である。
【０１０８】
イオン性液体を使用する場合、これは電解質の溶剤として、導電性塩として、また完全な電解質としても使用できる。
【０１０９】
レドックス電極活物質が、電気的な電荷蓄積体用、特に二次電池用の電極要素の少なくとも部分的な表面被覆として形成されている実施態様では、電極要素は少なくとも部分的に、基材表面上に層を有する。この層は特に、電荷を蓄積するためのレドックス活物質としての本発明によるポリマー、及び特に少なくとも１種の導電性添加剤も、並びに特に少なくとも１種のバインダ添加剤も含有する組成を有する。
【０１１０】
基材へのこの組成物（組成物についての別の表現は、「コンポジット」）の施与は、当業者に公知の方法によって可能である。本発明によるポリマーは特に、電極スラリーを用いて、基材に施与する。
【０１１１】
電極要素の基材は特に、導電性材料、好ましくは金属、炭素材料、酸化物物質から選択されている。
【０１１２】
好ましい金属は、白金、金、鉄、銅、アルミニウム、又はこれらの金属の組み合わせから選択されている。好ましい炭素材料は、ガラス状炭素、黒鉛シート、黒鉛、カーボンブラックから選択されている。好ましい酸化物物質は、インジウムスズ酸化物（ＩＴＯ）、インジウム亜鉛酸化物（ＩＺＯ）、アンチモン亜鉛酸化物（ＡＺＯ）、フッ素スズ酸化物（ＦＴＯ）、又はアンチモンスズ酸化物（ＡＴＯ）から成る群から選択されている。
【０１１３】
電極要素の表面層は、電荷を蓄積するためのレドックス活物質として、少なくとも本発明によるポリマーを、また特に少なくとも１種の導電性添加剤、及びバインダ添加剤を含有する。
【０１１４】
導電性添加剤は特に、少なくとも１種の導電性材料、好ましくは炭素材料、導電性ポリマーから成る群から選択されており、これは特に炭素材料である。炭素材料は特に、炭素繊維、カーボンナノチューブ、黒鉛、カーボンブラック、グラフェンから成る群から選択されており、これは特に好ましくは炭素繊維である。導電性ポリマーは特に、ポリアニリン、ポリチオフェン、ポリアセチレン、ポリ（３，４−エチレンジオキシチオフェン）ポリスチレンスルホネート（＝ＰＥＤＯＴ：ＰＳＳ）、ポリアルセンから成る群から選択されている。
【０１１５】
バインダ添加剤は特に、結合特性を有する材料であり、好ましくは、ポリテトラフルオロエチレン、ポリビニリデンフルオロリド、ポリヘキサフルオロプロピレン、ポリ塩化ビニル、ポリカーボネート、ポリスチレン、ポリアクリレート、ポリメタクリレート、ポリスルホン、セルロース誘導体、ポリウレタンから成る群から選択されるポリマーである。
【０１１６】
ここで本発明によるポリマーは、特に電極スラリー中で、電極要素の基材に施与する。
【０１１７】
電極スラリーは、溶液又は懸濁液であり、かつ本発明によるポリマー、並びに特に前述の導電性添加剤、及び前述のバインダ添加剤を含有する。
【０１１８】
電極スラリーは好ましくは、溶剤、及び電気エネルギーを蓄積するためのレドックス活物質を含有するさらなる構成成分（これは特に、本発明によるポリマーである）、好ましくはまた導電性添加剤、及びバインダ添加剤を含有する。
【０１１９】
さらなる構成要素において、電気エネルギーを蓄積するためのレドックス活物質（これは特に、本発明によるポリマーである）の割合は好ましくは、５〜１００質量％であり、導電性添加剤の割合は、０〜８０質量％、好ましくは５〜８０質量％であり、バインダ添加剤の割合は、０〜１０質量％、好ましくは１〜１０質量％であり、ここでその合計は１００質量％となる。
【０１２０】
電極スラリーのための溶剤としては、相互に独立して１種以上の溶剤、好ましくは沸点が高い溶剤、より好ましくは、Ｎ−メチル−２−ピロリドン、水、ジメチルスルホキシド、エチレンカーボネート、プロピレンカーボネート、ジメチルカーボネート、メチルエチルカーボネート、γ−ブチロラクトン、テトラヒドロフラン、ジオキソラン、スルホラン、Ｎ，Ｎ’−ジメチルホルムアミド、Ｎ，Ｎ’−ジメチルアセトアミドから成る群から選択される溶剤を使用する。上記電極スラリー中に電気エネルギーを蓄積するためのレドックス活物質の濃度、特に本発明によるポリマーの濃度は、好ましくは０．１〜１０ｍｇ／ｍｌ、特に好ましくは０．５〜５ｍｇ／ｍｌである。
【０１２１】
電気的な電荷蓄積体用のレドックス活物質として、本発明のポリマーを正極要素として使用する場合、負極における電気的な電荷蓄積体用のレドックス活物質としては、本発明によるポリマーよりも低い電気化学電位でレドックス反応を示す材料を使用する。このような材料は好ましくは、炭素材料から成る群から、特に黒鉛、グラフェン、カーボンブラック、炭素繊維、カーボンナノチューブからなる群から選択されており、金属若しくは合金、特にリチウム、ナトリウム、マグネシウム、リチウム−アルミニウム、Ｌｉ−Ｓｉ、Ｌｉ−Ｓｎ、Ｌｉ−Ｔｉ、Ｓｉ、ＳｉＯ、ＳｉＯ2、Ｓｉ−ＳｉＯ2複合材、Ｚｎ、Ｓｎ、ＳｎＯ、ＳｎＯ2、ＰｂＯ、ＰｂＯ2、ＧｅＯ、ＧｅＯ2、ＷＯ2、ＭｏＯ2、Ｆｅ2Ｏ3、Ｎｂ2Ｏ5、ＴｉＯ2、Ｌｉ4Ｔｉ5Ｏ12、及びＬｉ2Ｔｉ3Ｏ7から成る群から選択される金属若しくは合金から選択されており、並びに有機レドックス活物質である。有機レドックス活物質の例は、安定的な有機ラジカルを有する化合物、有機硫黄単位を有する化合物、キノン構造を有する化合物、ジオン系を有する化合物、共役カルボン酸及びその塩を有する化合物、フタルイミド構造及び／又はナフタルイミド構造を有する化合物、二硫化物化合物を有する化合物、並びにフェナントレン構造を有する化合物、及びその誘導体である。負極において上記レドックス活性オリゴマー又はポリマー化合物を使用する場合、この化合物はまた、任意の比率でこのオリゴマー又はポリマーの化合物、導電性添加剤、及びバインダ結合材から成るコンポジット（つまり組成物）であってもよい。導電性添加剤はこの場合も特に、少なくとも１種の導電性材料、好ましくは炭素材料、導電性ポリマーから成る群から選択されており、これは特に炭素材料である。炭素材料は特に、炭素繊維、カーボンナノチューブ、黒鉛、カーボンブラック、グラフェンから成る群から選択されており、これは特に好ましくは炭素繊維である。導電性ポリマーは特に、ポリアニリン、ポリチオフェン、ポリアセチレン、ポリ（３，４−エチレンジオキシチオフェン）、ポリスチレンスルホネート（＝ＰＥＤＯＴ：ＰＳＳ）、ポリアルセンから成る群から選択されている。バインダ添加剤はこの場合も特に、結合特性を有する材料であり、好ましくは、ポリテトラフルオロエチレン、ポリビニリデンフルオロリド、ポリヘキサフルオロプロピレン、ポリ塩化ビニル、ポリカーボネート、ポリスチレン、ポリアクリレート、ポリメタクリレート、ポリスルホン、セルロース誘導体、ポリウレタンから成る群から選択されるポリマーである。
【０１２２】
このコンポジットは前述のように電極スラリーによって、皮膜形成のための公知の方法によって、基材上の層として存在することができる。
【図面の簡単な説明】
【０１２３】
【図１】様々な測定速度における、３（ＣＨ2Ｃｌ2中で、０．１ＭのＴＢＡＰＦ6により１ミリモラー）のサイクリックボルタモグラムを示す（ｍＶ／ｓで記載）。ｘ軸は電位Ｖを示し、ｙ軸は電流をｍＡで示す。
【図２】様々な測定速度における、５（ＣＨ2Ｃｌ2中で、０．１ＭのＴＢＡＣｌＯ4により１ミリモラー）のサイクリックボルタモグラムを示す（ｍＶ／ｓで記載）。ｘ軸は電位Ｖを示し、ｙ軸は電流をｍＡで示す。
【図３】４により製造した、１回又は２回の充放電サイクル後の本発明による電極について測定した電圧Ｖ（ｙ軸）を、容量（ｘ軸）に対して示す（充電速度＝１Ｃ、つまり、完全な充電は６０分；段落４．１）。図面中で黒塗りのボックスは、充電サイクルを表し、白抜きのボックスは、放電サイクルを表す。
【図４】１３により製造した、１回又は２回又は１０回の充放電サイクル後の本発明によらない電極について測定した電圧Ｖ（ｙ軸）を、容量（ｘ軸）に対して示す（充電速度＝１Ｃ、つまり、完全な充電は６０分；段落４．２）。図面中で黒塗りのボックスは、充電サイクルに属し、白抜きのボックスは、放電サイクルに属する。
【図５】１６により製造した、１回又は２回又は１０回の充放電サイクル後の本発明によらない電極について測定した電圧Ｖ（ｙ軸）を、容量（ｘ軸）に対して示す（充電速度＝１Ｃ、つまり、完全な充電は６０分；段落４．３）。図面中で黒塗りのボックスは、充電サイクルに属し、白抜きのボックスは、放電サイクルに属する。
【０１２４】
本発明を、図に示した実施例を用いて、製造及び使用のために詳細に説明するが、本発明がこれに制限されることはない。
【実施例】
【０１２５】
１．一般事項
１．１略号
・ＡＩＢＮ・・・アゾビス（イソブチロニトリル）
・Ｃ・・・炭素粒子
・ＤＭＡＰ・・・ジメチルアミノピリジン
・ＤＭＦ・・・ジメチルホルムアミド
・ＤＭＳＯ・・・ジメチルスルホキシド
・Ｇ・・・グラブス触媒（第二世代）
・ＮＥｔ3・・・トリエチルアミン
・ｏｖ・・・一晩
・ＴＢＡＣｌＯ4・・・過塩素酸テトラブチルアンモニウム
・ＴＢＡＰＦ6・・・テトラブチルアンモニウムヘキサフルオロホスフェート
・ＴＨＦ・・・テトラヒドロフラン
・Ｔｏｌ・・・トルエン
・ＴｏｓＣｌ・・・トルエンスルホニルクロリド。
【０１２６】
１．２測定法
1Ｈ及び13Ｃ  ＮＭＲスペクトルを、Bruker AC 300（300 MHz）の分光分析機により２９８Ｋで撮像した。サイクリックボルタンメトリー、及び定電流実験のために、Biologic VMP 3ポテンシオスタットを用いた。サイズ排除クロマトグラフィーを、Agilent 1200 series Systemを用いて行った（脱ガス剤：ＰＳＳ、ポンプ：G1310A、自動試料採取機：G1329A、炉：Techlab、ＤＡＤ検知器：G1315D、ＲＩ検知器：G1362A、溶離剤：ＤＭＡｃ＋０．２１％ＬｉＣｌ、１ｍｌ／分、温度:４０℃、カラム：PSS GRAM guard/1000/30 Å）。
【０１２７】
２．本発明による例
２．１  Ｅ１：５−（（２，５−ジ−ｔｅｒｔ−ブチル−４−メトキシフェノキシ）メチル）ビシクロ［２．２．１］ヘプタ−２−エン３の合成と重合
【化１４】
2017043774.tif 000023
【０１２８】
２．１．１：ビシクロ［２．２．１］ヘプタ−５−エン−２−イルメチル−４−メチルベンゼンスルホネート２の合成
５−ノルボルネン−２−メタノール１（４．４ｇ、３５．５ｍｍｏｌ）、及びｐ−トルエンスルホニルクロリド（１０．１ｇ、５３ｍｍｏｌ）を、２０ｍＬのＣＨ2Ｃｌ2に溶解させた。この溶液を０℃に冷却し、トリエチルアミンを７．４ｍＬ（５３ｍｍｏｌ）滴加した。完全に添加した後、氷浴を取り外し、反応混合物を１４時間、撹拌した。続いて、反応溶液を水により停止させ、ＣＨ2Ｃｌ2で抽出した。有機相を蒸留水で洗浄し、硫酸マグネシウムにより乾燥させ、溶剤を真空中で除去し、残渣をカラムクロマトグラフィー（シリカゲル、トルエン／ｎ−ヘキサン、３／１）によって精製した。無色の油２が６．８ｇ（６９％）得られた。
1H NMR (CDCl3, 300 MHz, ppm): 7.77 (d, 2H), 7.34 (d, 2H), 6.00 - 6.11 (m, 1.3 H), 5.57 (m, 0.7H), 3.44 - 4.10 (m, 2H), 2.75 (m 1.7H), 2.58 (m, 0.3H), 2.49 (m, 2H), 2.42 (s, 3H), 2.33 (m, 1H), 1.52 - 1.70 (m, 1H), 1.06 - 1.33 (m, 1.3H), 0.4 (m, 0.7H)。
【０１２９】
２．１．２：５−（（２，５−ジ−ｔｅｒｔ−ブチル−４−メトキシフェノキシ）メチル）ビシクロ［２．２．１］ヘプタ−２−エン３の合成
ＫＯＨ（４７３．５ｍｇ、８．４４ｍｍｏｌ）を１０ｍＬのＤＭＳＯ中に懸濁させ、アルゴンで脱気した。その後、２，５−ジ−ｔｅｒｔ−４−メトキシフェノール（０．５ｇ、２．１１ｍｍｏｌ）、及びビシクロ［２．２．１］ヘプタ−５−エン−２−イルメチルベンゼンスルホネート２（８８０ｍｇ、３．１７ｍｍｏｌ）を添加した。反応混合物を１４時間、５０℃で撹拌した。続いて、反応溶液を水で停止させ、ＣＨ2Ｃｌ2により抽出した。有機相は蒸留水で中性に洗浄し、硫酸マグネシウムにより乾燥させた。溶剤を真空中で除去し、残渣をカラムクロマトグラフィー（シリカゲル、クロロホルム／ｎ−ヘキサン、１／１）によって精製した。白色の固体３が５４２ｍｇ（７５％）単離された。
1H NMR (CDCl3, 300 MHz, ppm): δ 6.61 - 6.80 (m, 2H), 5.89 - 6.13 (m, 2H), 3.82 - 3.94 (m, 0.8H), 3.73 (s, 3H), 3.58 - 3.65 (m, 0.6H), 3.38 - 3.47 (m, 0.6H), 3.03 (m, 0.6H), 2.74 - 2.87 (m, 1.4H), 2.45 - 2.59 (m, 0.6H), 1.79 - 1.93 (m, 1H), 1.17 - 1.47 (m, 20.8H), 0.54 - 0.62 (0.6H)。
【０１３０】
２．１．３：５−（（２，５−ジ−ｔｅｒｔ−ブチル−４−メトキシフェノキシ）メチル）ビシクロ［２．２．１］ヘプタ−２−エン３を重合して、４にする
５−（（２，５−ジ−ｔｅｒｔ−ブチル−４−メトキシフェノキシ）メチル）ビシクロ［２．２．１］ヘプタ−２−エン３（８０ｍｇ、０．２３４ｍｍｏｌ）をＣＨ2Ｃｌ2に入れた０．５Ｍ溶液に、グラブス触媒第二世代（３．９６ｍｇ、０．００４６７ｍｍｏｌ）を加え、１４時間、室温で撹拌した。その後、５０μｌのエチルビニルエーテルで停止させ、ポリマーをメタノール中で沈殿させた。灰色〜白色のポリマーが６２ｍｇ（７８％）得られた。
【０１３１】
２．２  Ｅ２：５，５’−（２，５−ジ−ｔｅｒｔ−ブチル−１，４−フェニレン）ビス（オキシ）ビス（メチレン）ビス（ビシクロ［２．２．１］ヘプタ−２−エン５の合成と重合
【化１５】
2017043774.tif 000024
【０１３２】
２．２．１：５，５’−（２，５−ジ−ｔｅｒｔ−ブチル−１，４−フェニレン）ビス（オキシ）ビス（メチレン）ビス（ビシクロ［２．２．１］ヘプタ−２−エン５の合成
ＫＯＨ（１ｇ、１７．９８ｍｍｏｌ）を１５ｍＬのＤＭＳＯ中に懸濁させ、アルゴンで脱気した。その後、２，５−ジ−ｔｅｒｔ−ブチル−ヒドロキノン（０．５ｇ、２．２５ｍｍｏｌ）、及びビシクロ［２．２．１］ヘプタ−５−エン−２−イルメチルベンゼンスルホネート２（１．８８５ｇ、６．７５ｍｍｏｌ）を５ｍｌのＤＭＳＯ中に溶解させて、添加した。反応混合物を１４時間、５０℃で撹拌した。続いて、反応溶液を水で停止させ、ＣＨ2Ｃｌ2により抽出した。有機相は蒸留水で中性に洗浄し、硫酸マグネシウムにより乾燥させた。溶剤を真空中で除去し、残渣をカラムクロマトグラフィー（シリカゲル、ジエチルエーテル／ｎ−ヘキサン、１／９）によって精製した。白色の固体が５８６ｍｇ（６０％）単離された。
1H NMR (CDCl3, 300 MHz, ppm): 7.61 - 7.72 (m, 2H), 7.34 (d, 2H), 5.89 - 6.12 (m, 4H), 5.57 (m, 0.7H), 3.38 - 3.93 (m, 4H), 3.05 (m 0.7H), 2.8 (m, 3.3H), 1.82 (m, 2H), 1.52 - 1.70 (m, 1H), 1.19 - 1.40 (m, 25H)。
【０１３３】
２．２．２：５，５’−（（（２，５−ジ−ｔｅｒｔ−ブチル−１，４−フェニレン）ビス（オキシ）ビス（メチレン）ビス（ビシクロ［２．２．１］ヘプタ−２−エン）５を重合して６にする
５−５’（（（２，５−ジ−ｔｅｒｔ−ブチル−１，４−フェニレン）ビス（オキシ）ビス（メチレン）−ビス（ビシクロ［２．２．１］ヘプタ−２−エン５（８０ｍｇ、０．１８４ｍｍｏｌ）をＣＨ2Ｃｌ2に入れた０．５Ｍ溶液に、グラブス触媒第二世代（３．１ｍｇ、０．００３６８ｍｍｏｌ）を加え、１時間、室温で撹拌した。その後、５０μｌのエチルビニルエーテルで停止させ、ゲルをジエチルエーテル中で沈殿させた。灰色〜白色のポリマーが７３ｍｇ（９１％）得られた。
【０１３４】
３．比較例
３．１  Ｖ１：（（２，５−ジ−ｔｅｒｔ−ブチル−１，４−フェニレン）ビス（オキシ））ビス（プロパン−３，１−ジイル）−ビス（２−メチルアクリレート）１２の合成と重合
【化１６】
2017043774.tif 000025
【０１３５】
３．１．１：２−（３−ブロモプロポキシ）テトラヒドロ−２Ｈ−ピラン１０の合成
１−ブロモ−３−ヒドロキシプロパン９（１０ｇ、７２ｍｍｏｌ）をＣＨ2Ｃｌ2に入れた０．５Ｍ溶液中に、ｐ−トルエンスルホン酸水和物（１．３７ｇ、７．２ｍｍｏｌ）、並びにジヒドロピラン（９．８ｍＬ、１０７．９ｍｍｏｌ）を入れ、１６時間、室温で撹拌した。この反応は、水により抽出した。有機相をＭｇＳＯ4により乾燥させ、溶剤を真空中で除去し、残渣を真空蒸留によって精製した。１０が１２．２ｇ（５４．７ｍｍｏｌ、７６％）、無色の油として得られた。
1H NMR (CDCl3, 300 MHz, ppm): δ 4.52 (s, 1H), 3.78 (m, 2H), 3.46 (m, 4H), 2.05 (m, 2H), 1.68 (m, 2H), 1.46 (m, 4H)。
【０１３６】
３．１．２：３，３’−（（２，５−ジ−ｔｅｒｔ−ブチル−１，４−フェニレン）ビス（オキシ））ビス（プロパン−１−オール）１１の合成
７（１ｇ、４．５ｍｍｏｌ）をＴＨＦに入れた０．９Ｍ溶液に、ＮａＨ（４５０ｍｇ、１１．２ｍｍｏｌ、鉱油中で６０％の分散液）を１０ｍＬのＴＨＦに入れた氷冷懸濁液を滴加し、完全に添加した後、さらに２時間、室温で撹拌した。続いて、１０（５．０２ｇ、２２．５ｍｍｏｌ）を加え、この反応混合物を２４時間、５０℃で撹拌した。この反応を水で停止させ、ジクロロメタンで抽出した。有機相をＭｇＳＯ4で乾燥させ、溶剤を真空中で除去した。さらなる精製を行わずに、残渣を５０ｍＬのメタノールに取り、２ＭのＨＣｌ２０ｍＬに加えた。保護基（ＤＣ対照）の脱離後、生成物をジクロロメタンで抽出し、ＭｇＳＯ4によって乾燥させ、溶剤を真空中で除去した。残渣をカラムクロマトグラフィーによって精製した（シリカゲル、ヘキサン／酢酸エチル、１：１）。１１が８５３ｍｇ（２．５ｍｍｏｌ、５６％）、白色の固体として得られた。
1H NMR (CDCl3, 300 MHz, ppm): δ 6.85 (s, 2H), 4.10 (t, 4H), 3.92 (t, 4H), 2.09 (m, 4H), 1.37 (s, 18H)。
【０１３７】
３．１．３：（（２，５−ジ−ｔｅｒｔ−ブチル−１，４−フェニレン）ビス（オキシ））ビス（プロパン−３，１−ジイル）−ビス（２−メチルアクリレート）１２の合成
１１（５０５ｍｇ、１．５ｍｍｏｌ）、及びＤＭＡＰ（１８ｍｇ、０．１５ｍｍｏｌ）を不活性化した。無水ＴＨＦ１０ｍＬ、トリエチルアミン（８２０μｌ、５．９ｍｍｏｌ）、及びメタクリロイルクロリド（５７０μｌ、５．９ｍｍｏｌ）を、冷却しながら添加し、１６時間、室温で撹拌した。この反応を水で停止させ、ジクロロメタンで抽出した。有機相をＭｇＳＯ4で乾燥させ、溶剤を真空中で除去した。残渣をカラムクロマトグラフィーによって精製した（シリカゲル、ヘキサン／酢酸エチル、４：１）。１２が５６５ｍｇ（１．２ｍｍｏｌ、８０．６％）、白色の固体として得られた。
1H NMR (CDCl3, 300 MHz, ppm): δ 6.83 (s, 2H), 6.12 (s, 2H), 5.56 (s, 2H), 4.39 (t, 4H), 4.07 (t, 4H), 2.21 (m, 4H), 1.95 (s, 6H), 1.37 (s, 18H)。
【０１３８】
３．１．４：（（２，５−ジ−ｔｅｒｔ−ブチル−１，４−フェニレン）ビス（オキシ））ビス（プロパン−３，１−ジイル）−ビス（２−メチルアクリレート）１２を重合して、１３にする
無水ＤＭＦ中の１２（１００ｍｇ、０．２１０ｍｍｏｌ）、及びＡＩＢＮ（１．７２ｍｇ、０．０１１ｍｍｏｌ）の０．５Ｍ溶液を９０分間、アルゴンで脱気した。脱気した溶液を、１６時間、８０℃で撹拌した。このポリマーをメタノール中で沈殿させ、洗浄した。ここで１３が６５ｍｇ（０．１７８ｍｍｏｌ、８４．３％）、白色の固体として得られた。
【０１３９】
３．２  Ｖ２：３−（２，５−ジ−ｔｅｒｔ−ブチル−４−メトキシフェノキシ）プロピルメタクリレート１５の合成と重合
【化１７】
2017043774.tif 000026
【０１４０】
３．２．１：３−（２，５−ジ−ｔｅｒｔ−ブチル−４−メトキシフェノキシ）プロパン−１−オール１４の合成
８（２ｇ、８．５ｍｍｏｌ）をＴＨＦに入れた０．８Ｍの溶液を、ＮａＨ（５０７ｍｇ、１２．７ｍｍｏｌ、鉱油中で６０％の分散液）を１０ｍＬのＴＨＦに入れた氷冷懸濁液に滴加し、完全に添加した後、さらに２時間、室温で撹拌した。続いて、１０（５．６６ｇ、２５．４ｍｍｏｌ）を加え、この反応混合物を４８時間、５０℃で撹拌した。この反応を水で停止させ、ジクロロメタンで抽出した。有機相をＭｇＳＯ4で乾燥させ、溶剤を真空中で除去した。残渣を５０ｍＬのメタノールに取り、２ＭのＨＣｌ２０ｍＬに加えた。保護基の脱離を行った後、生成物をジクロロメタンで抽出し、ＭｇＳＯ4によって乾燥させ、溶剤を真空中で除去した。残渣をゲル濾過によって精製した（シリカゲル、ｎ−ヘキサン／酢酸エチル、４：１）。１４が１．６２ｇ（５．５ｍｍｏｌ、６５％）、白色の固体として得られた。
1H NMR (CDCl3, 300 MHz, ppm): δ 6.84 (2H), 4.11 (t, 2H), 3.92 (t, 2H), 3.81 (s, 3H), 2.09 (m, 2H), 1.37 (18H)。
【０１４１】
３．２．２：３−（２，５−ジ−ｔｅｒｔ−ブチル−４−メトキシフェノキシ）プロピルメタクリレート１５の合成
１４（５００ｍｇ、１．７ｍｍｏｌ）、及びＤＭＡＰ（２０．８ｍｇ、０．１７ｍｍｏｌ）を不活性化した。無水ＴＨＦ１０ｍＬ、トリエチルアミン（９４０μＬ、６．８ｍｍｏｌ）、及びメタクリロイルクロリド（６６０μｌ、６．８ｍｍｏｌ）を、冷却しながら添加し、１６時間、室温で撹拌した。この反応を水で停止させ、ジクロロメタンで抽出した。有機相をＭｇＳＯ4で乾燥させ、溶剤を真空中で除去した。残渣をカラムクロマトグラフィーによって精製した（シリカゲル、ｎ−ヘキサン／酢酸エチル、４：１）。１５が５４５ｍｇ（１．５ｍｍｏｌ、８８．５％）、白色の固体として得られた。
1H NMR (CDCl3, 300 MHz, ppm): δ 6.83 (2H), 6.12 (s, 1H), 5.56 (s, 1H), 4.39 (t, 2H), 4.07 (t, 2H), 3.80 (s, 3H), 2.21 (m, 2H), 1.95 (s, 3H), 1.36 (18H)。
【０１４２】
３．２．３：３−（２，５−ジ−ｔｅｒｔ−ブチル−４−メトキシフェノキシ）プロピルメタクリレート１５を重合して、１６にする
無水トルエン中の１５（１００ｍｇ、０．２７５ｍｍｏｌ）、及びＡＩＢＮ（１．７２ｍｇ、０．１３ｍｍｏｌ）の０．５Ｍ溶液を９０分間、アルゴンで脱気した。脱気した溶液を、１６時間、８０℃で撹拌した。このポリマーをメタノール中で沈殿させた。ここで１６が６５ｍｇ（０．１８ｍｍｏｌ、６４．５％）、白色の固体として得られた。
【０１４３】
４．電極の製造
４．１：４による電極の製造（本発明による例）
４（段落２．１．３で記載のように製造したもの）を、乳鉢で微細な粉末に加工した。続いて、４を５ｍｇ、及びポリ（ビニリデンフルオリド）（ＰＶＤＦ、Sigma Aldrich社製、バインダ添加剤として）５ｍｇ、ＮＭＰ（Ｎ−メチル−２−ピロリドン）０．５ｍＬを添加し、４時間撹拌した。この溶液を４０ｍｇのSuper P（登録商標）（Sigma-Aldrich社製、導電性添加剤として）に添加し、これを乳鉢で１０分間、完全混合して、均質なペーストにした。これをアルミニウムシート（１５μｍ、MIT Corporation）に施与した。生成した電極を１６時間、４５℃で真空中で乾燥させた。電極上の活物質の割合は、乾燥させた電極の質量に対して測定した。ボタン電池（2032型）の構築は、アルゴン雰囲気下で行った。MIT Corporation Precision Disc Cutterによって、適切な電極を切り出した（直径１５ｍｍ）。カソードとして使用する電極は、ボタン電池の底部に配置し、多孔質ポリプロピレン膜（Celgard, MIT Corporation）によってリチウムアノードと分離した。続いてリチウムアノード上に、ステンレス鋼の重り（直径１５．５ｍｍ、厚さ０．３ｍｍ、MIT Corporation）、及びステンレス鋼製バネ（直径１４．５ｍｍ、厚さ５ｍｍ）を配置した。ボタン電池を電解質（ＥＣ／ＤＭＣ３／７、０．５Ｍ  ＬｉＣｌＯ4）で満たし、蓋で覆い、それから電気的なプレス機（MIT Corporation MSK-100D）で封止した。
【０１４４】
最初の放電サイクルでは、電池は４６ｍＡｈ／ｇという容量を示し（理論的に可能な容量の５９％）、２回目の充放電サイクル後には、電池は５６ｍＡｈ／ｇ超という容量を示す（図３）。
【０１４５】
４．２：１３による電極の製造（比較例）
１３（段落３．１．４で記載のように製造したもの）を、乳鉢で微細な粉末に加工した。続いて、１３を１５ｍｇ、及びポリ（ビニリデンフルオリド）（ＰＶＤＦ、Sigma Aldrich社製、バインダ添加剤として）５ｍｇ、ＮＭＰ（Ｎ−メチル−２−ピロリドン）０．５ｍＬを添加し、４時間撹拌した。この溶液を３０ｍｇのSuper P（登録商標）（Sigma-Aldrich社製、導電性添加剤として）添加し、これを乳鉢で１０分間、完全混合して、均質なペーストにした。これをアルミニウムシート（１５μｍ、MIT Corporation）に施与した。生成した電極を１６時間、４５℃で真空中で乾燥させた。電極上の活物質の割合は、乾燥させた電極の質量に対して測定した。ボタン電池（2032型）の構築は、アルゴン雰囲気下で行った。MIT Corporation Precision Disc Cutterによって、適切な電極を切り出した（直径１５ｍｍ）。カソードとして使用する電極は、ボタン電池の底部に配置し、多孔質ポリプロピレン膜（Celgard, MIT Corporation）によってリチウムアノードと分離した。続いてリチウムアノード上に、ステンレス鋼の重り（直径１５．５ｍｍ、厚さ０．３ｍｍ、MIT Corporation）、及びステンレス鋼製バネ（直径１４．５ｍｍ、厚さ５ｍｍ）を配置した。ボタン電池を電解質（ＥＣ／ＤＭＣ３／７、０．５Ｍ  ＬｉＣｌＯ4）で満たし、蓋で覆い、それから電気的なプレス機（MIT Corporation MSK-100D）で封止した。
【０１４６】
最初の放電サイクルでは、電池は３４ｍＡｈ／ｇという容量を示したが（理論的に可能な容量の６０％）、１０回目の充放電サイクル（充電速度１Ｃ）後には、電池は２４ｍＡｈ／ｇという容量を示す（図４）。
【０１４７】
４．３：１６による電極の製造（比較例）
１６（段落３．２．３で記載のように製造したもの）を、乳鉢で微細な粉末に加工した。続いて、１６を５ｍｇ、及びポリ（ビニリデンフルオリド）（ＰＶＤＦ、Sigma Aldrich社製、バインダ添加剤として）５ｍｇ、ＮＭＰ（Ｎ−メチル−２−ピロリドン）０．５ｍＬを添加し、４時間撹拌した。この溶液を４０ｍｇのSuper P（登録商標）（Sigma-Aldrich社製、導電性添加剤として）に添加し、これを乳鉢で１０分間、完全混合して、均質なペーストにした。これをアルミニウムシート（１５μｍ、MIT Corporation）に施与した。生成した電極を１６時間、４５℃で真空中で乾燥させた。電極上の活物質の割合は、乾燥させた電極の質量に対して測定した。ボタン電池（2032型）の構築は、アルゴン雰囲気下で行った。MIT Corporation Precision Disc Cutterによって、適切な電極を切り出した（直径１５ｍｍ）。カソードとして使用する電極は、ボタン電池の底部に配置し、多孔質ポリプロピレン膜（Celgard, MIT Corporation）によってリチウムアノードと分離した。続いてリチウムアノード上に、ステンレス鋼の重り（直径１５．５ｍｍ、厚さ０．３ｍｍ、MIT Corporation）、及びステンレス鋼製バネ（直径１４．５ｍｍ、厚さ５ｍｍ）を配置した。ボタン電池を電解質（ＥＣ／ＤＭＣ３／７、０．５Ｍ  ＬｉＣｌＯ4）で満たし、蓋で覆い、それから電気的なプレス機（MIT Corporation MSK-100D）で封止した。
【０１４８】
最初の放電サイクルでは、電池は５５ｍＡｈ／ｇという容量を示したが（理論的に可能な容量の８１％）、１０回目の充放電サイクル（速度１Ｃ）後には、電池は４１ｍＡｈ／ｇという容量を示す（図５）。
【０１４９】
５．結果：
本発明によるポリマー（段落４．１、図３）製の電極によって得られた電池は、二回目の充放電サイクル後の放電容量が、５６ｍＡｈ／ｇである。これは、従来技術のポリマー製の電極からの電池によって達成される二回目のサイクルにおける放電容量よりも明らかに高い（段落４．２に記載の電池による２回目の充放電サイクルでは３０ｍＡｈ／ｇ未満、１０回の充放電サイクル後では２４ｍＡｈ／ｇ、段落４．３に記載の電池による二回目の充放電サイクル後では５０ｍＡｈ／ｇ）。従って、本発明によるポリマーにより、複数の充放電サイクルを行った後でも放電電圧がより高く、また放電容量もより高い電池が可能になる。さらに、本発明によるポリマーは、より低コストで製造できた。
【図１】
2017043774.tif 000040
【図２】
2017043774.tif 000041
【図３】
2017043774.tif 000042
【図４】
2017043774.tif 000043
【図５】
2017043774.tif 000044